(57)【要約】  狭い波長帯域、つまり「ノッチ」の青色スペクトルならびに赤色スペクトルの両方からの光をフィルタリングする、電子デバイス用のダブルノッチフィルターが提供される。ダブルノッチフィルターは、従来のＬＥＤバックライト付きＬＣＤディスプレイからの入力光を使用して、Ｄ６５ホワイトポイントの実質的に満足できる基準として測定され得る光を出力することができる。いくつかの実施例では、ダブルノッチフィルターは、Ｄ６５ホワイトポイントのほぼ条件を満たす基準として＋／−５００ケルビン以内で測定され得る光を出力することができる。いくつかの実施例では、ダブルノッチフィルターは、Ｄ６５ホワイトポイントのほぼ条件を満たす基準として＋／−１０００ケルビン以内で測定され得る光を出力することができる。【選択図】図１Ｂ
2021503100.tif 000002
【特許請求の範囲】
【請求項１】
デバイスのスクリーン用の光フィルタリングフィルムであって、
ポリマー基板と、
前記ポリマー基板と組み合わされた第１の吸収化合物であって、前記第１の吸収化合物が、約５０ｎｍ以下の全幅半値を有する青色ノッチバンドにおける青色光を吸収する、第１の吸収化合物と、
前記ポリマー基板と組み合わされた第２の吸収化合物であって、前記第２の吸収化合物が、約５０ｎｍ以下の全幅半値を有する赤色ノッチバンドにおける赤色光を吸収する、第２の吸収化合物と、を含み、
前記第１の吸収化合物および前記第２の吸収化合物は、前記光フィルタリングフィルムを透過する前記スクリーンによって生成される光について、相関色温度が、前記光フィルターフィルムを透過しない前記スクリーンによって生成された光の相関色温度の約１０００ケルビン以内であるように、組み合わせて提供されている、光フィルタリングフィルム。
【発明の詳細な説明】
【技術分野】
【０００１】
関連出願の相互参照
本出願は、２０１７年１１月１４日に出願された、「ＬＩＧＨＴ  ＥＭＩＳＳＩＯＮ  ＲＥＤＵＣＩＮＧ  ＣＯＭＰＯＵＮＤＳ  ＦＯＲ  ＥＬＥＣＴＲＯＮＩＣ  ＤＥＶＩＣＥＳ」という名称の米国非仮出願第１５／８１３，０１０号の利益を主張する。
【０００２】
本出願は、２０１５年５月２２日に出願された、「ＬＩＧＨＴ  ＥＭＩＳＳＩＯＮ  ＲＥＤＵＣＩＮＧ  ＦＩＬＭ  ＦＯＲ  ＥＬＥＣＴＲＯＮＩＣ  ＤＥＶＩＣＥＳ」という名称の米国非仮特許出願第１４／７１９，６０４号、２０１４年５月２３日に出願された、「ＬＩＧＨＴ  ＥＭＩＳＳＩＯＮ  ＲＥＤＵＣＩＮＧ  ＦＩＬＭ  ＦＯＲ  ＥＬＥＣＴＲＯＮＩＣ  ＤＥＶＩＣＥＳ」という名称の米国仮特許出願第６２／００２，４１２号、２０１５年６月１５日に出願された、「ＬＩＧＨＴ  ＥＭＩＳＳＩＯＮ  ＲＥＤＵＣＩＮＧ  ＦＩＬＭ  ＦＯＲ  ＥＬＥＣＴＲＯＮＩＣ  ＤＥＶＩＣＥＳ」という名称の米国仮特許出願第６２／１７５，９２６号、２０１５年１１月１３日に出願された、「ＬＩＧＨＴ  ＥＭＩＳＳＩＯＮ  ＲＥＤＵＣＩＮＧ  ＣＯＭＰＯＵＮＤＳ  ＦＯＲ  ＥＬＥＣＴＲＯＮＩＣ  ＤＥＶＩＣＥＳ」という名称の米国仮特許出願第６２／２５４，８７１号、２０１５年１１月１３日に出願された、「ＬＩＧＨＴ  ＥＭＩＳＳＩＯＮ  ＲＥＤＵＣＩＮＧ  ＦＩＬＭ  ＦＯＲ  ＶＩＲＴＵＡＬ  ＲＥＡＬＩＴＹ  ＨＥＡＤＳＥＴ」という名称の米国仮特許出願第６２／２５５，２８７号、２０１６年４月１４日に出願された、「ＬＩＧＨＴ  ＥＭＩＳＳＩＯＮ  ＲＥＤＵＣＩＮＧ  ＦＩＬＭ  ＦＯＲ  ＥＬＥＣＴＲＯＮＩＣ  ＤＥＶＩＣＥＳ」という名称の米国仮特許出願第６２／３２２，６２４号、２０１５年５月２２日に出願された、「ＬＩＧＨＴ  ＥＭＩＳＳＩＯＮ  ＲＥＤＵＣＩＮＧ  ＦＩＬＭ  ＦＯＲ  ＥＬＥＣＴＲＯＮＩＣ  ＤＥＶＩＣＥＳ」という名称の特許協力条約に基づく国際出願ＰＣＴ／ＵＳ２０１５／０３２１７５号、２０１６年６月１４日に出願された、「ＬＩＧＨＴ  ＥＭＩＳＳＩＯＮ  ＲＥＤＵＣＩＮＧ  ＣＯＭＰＯＵＮＤＳ  ＦＯＲ  ＥＬＥＣＴＲＯＮＩＣ  ＤＥＶＩＣＥＳ」という名称の特許協力条約に基づく国際出願ＰＣＴ／ＵＳ２０１６／０３７４５７号、および前述の出願に起因するいくつかのその他の米国、国際、または国内段階の特許出願に関する。
【０００３】
前述の特許出願は、参照により本明細書に組み込まれ、そのような組み込みは、本明細書の明示的な開示に反する主題が組み込まれないように制限される。上記の文書の参照による組み込みは、文書に含まれる請求項が参照により本明細書に組み込まれないようにさらに制限される。上記の文書の参照による組み込みは、文書に提供された定義がすべて、本明細書に明示的に含まれない限り、参照により本明細書に組み込まれないように、なおもさらに制限される。
【０００４】
本開示は、電子デバイスの表示スクリーンを含む電子デバイス上に配置され得、またはその中に組み込まれ得る吸収化合物（複数可）に関する。
【背景技術】
【０００５】
電子デジタルデバイスは、通常、様々な波長の光線からなる光のスペクトルを放出する。この光のスペクトルは、人間の目で約３５０〜約７００ナノメートル（ｎｍ）の可視スペクトルを検出することができる。目に見える範囲および目に見えない範囲の両方で、この光の特定の特性はユーザに有害である可能性があり、また限定されないが、眼精疲労、目の乾燥および炎症を起こした目、疲労、かすみ目および頭痛などの、健康症状およびと悪影響な健康への反応をもたらす可能性がある。電子デバイスに見られる青色光への暴露と人間の健康への危険、特に目への潜在的な有害なリスクとの間に関連がある可能性がある。デジタルデバイスのスクリーンから放出されるような青色光および／または高エネルギー可視光への曝露は、他の問題の中でも特に、加齢性黄斑変性症、メラトニンレベルの低下、急性網膜損傷、網膜の老化の加速、および心調律の乱れにつながる可能性があると考える人もいる。追加の研究により、青色光スペクトルへの長時間の曝露から生じる追加の筋骨格の問題が明らかになる可能性がある。
【０００６】
より具体的には、デジタルデバイスによって放出された高エネルギー可視（ＨＥＶ）光は、可視光スペクトルの他の波長よりも眼精疲労を増加させることが知られている。青色光は、例えば、紫外線よりも眼の奥深くまで届き、網膜に損傷を与える可能性がある。さらに、青色光への曝露と加齢性黄斑変性症（ＡＭＤ）および白内障の発症との間には因果関係がある可能性もある。さらに、デジタル電子デバイスの使用は、眼精疲労症状を引き起こすことが知られている。損傷は、黄斑染料を透過するＨＥＶ光によって引き起こされ、それにより、網膜の変化がより速くなると考えられている。
【０００７】
さらに、青色光への露出は、緑色光の約２倍メラトニンを抑制し、概日リズムを２倍シフトさせる。青色の波長の光は、夜間に最も破壊的であるようである。研究はまた、スマートフォンなどの電子デバイスからのＬＥＤによって生成される周波数と同様に、青色光の周波数が、緑色光よりも光受容体の死を引き起こす上で５０〜８０倍より効率的であることを示している。青色光スペクトルへの曝露は、可視光スペクトルの他の領域よりもＡＭＤを加速するようである。しかしながら、赤および緑の光スペクトルへの曝露も健康上のリスクをもたらす可能性があることも疑われており、その波長範囲のデバイスによって生成される光の吸収によって軽減することができる。
【０００８】
さらに、紫外線Ａ（ＵＶＡ）光（３２０〜３８０ｎｍの範囲）は、目のケアの専門家にとって特に重要である。ＵＶＡ光は、人間の目の水晶体に直接影響を与えるため、悪影響を及ぼすと考えられている。一実施形態では、フィルム２００は、３８０〜１４００ｎｍの範囲のスペクトルエミッタンスに対する目のスペクトル感度を重み付けする、国際安全装置協会によって設定された規格、具体的には、ＡＮＳＩ／ＩＳＥＡ  Ｚ８７．１−２０１０規格に従って高エネルギー可視光を低減する。
【０００９】
デジタルデバイスからのＬＥＤによって生成された光は人間の視覚では正常に見えるが、３８０〜５００ナノメートルの範囲の青色光の強いピークはまた、このようなデジタルデバイスのスクリーンによって生成された白色光スペクトル内で放出される。この青色光は網膜の危険の既知のスペクトルに対応しているため、そのような光への曝露からユーザを保護する手段が必要である。
【００１０】
光学フィルターは、ＬＣＤ（液晶ディスプレイ）位相差フィルム用の光フィルターを含む幅広いアプリケーションで使用される。ＬＣＤ位相差フィルムは、電気めっきされた顔料、含浸された顔料、または印刷法の材料で構成される材料の代替層を使用する。これらの方法は、摩擦、熱、または湿気を経験すると損なわれ、ゴースト効果を引き起こす可能性がある。光学密度の透過率および持続可能性の要件がまた、湿気および機械的完全性のために失敗する可能性がある。
【００１１】
これらの有害な光線への曝露を減らすためにいくつかの対策が講じられてきたが、これらの対策は不十分であった。一部の対策では、放出される波長を減らすためのソフトウェアソリューションを実装しているが、効果が低くなるように簡単に変更され、選択した波長からの光を遮断しすぎて、したがって、ユーザが見ることができる色が変わるため、視聴体験が変わる可能性がある。他の対策では、スクリーン上に配置される物理デバイスを実装している。しかしながら、これらのデバイスは、ユーザに見える色を大幅に変更し、ほとんどの場合、カラースペクトルから少なくとも１つの色全体を完全に遮断する。
【００１２】
より具体的には、現在のフィルム基板技術は、ＵＶ光に対する安定性、可視範囲での選択的透過率、ならびにＵＶおよび高強度青色光範囲での吸収または他の吸収特性などの望ましい光学特性を欠くことが多い。現在のフィルム基板はまた、所望の薄さでの耐熱性および機械的堅牢性などの所望の機械的特性を欠いている。ガラス、ポリカーボネート、アクリル、ならびにナイロンのレンズおよびフィルムは、存在するが、染料または顔料の分散を維持することができず、この厚さで高い透過値を維持するのに十分な光学濃度を達成することができない場合がある。一実施形態では、Ｋｅｎｔｅｋ  Ｃｏｒｐｏｒａｔｉｏｎによって製造されるようなＦ７００フィルムは、湿気および湿度に対して耐性がある。このようなフィルムは、ガラスよりも好ましいため、再研磨が必要になる場合がある。その他の利点として、色解像度の向上、再現性、バインダー剤の必要性の欠如がある。
【発明の概要】
【００１３】
この開示において、我々は、狭い波長帯域、すなわち「ノッチ」における青色スペクトルと赤色スペクトルの両方からの光をフィルタリングする、電子デバイス用のダブルノッチフィルターの概念を説明する。青色光を除去することによる単一ノッチ青色フィルタリング／吸収フィルターは、結果としてフィルター処理された光を（フィルターへの入力光のスペクトルと比較して）より低い色温度にシフトさせることができる。これは、少なくとも色管理上の理由から望ましくない場合がある。また、スペクトルの赤い部分の光の狭帯域部分を削除することにより、色温度をより高い値に戻すようにシフトすることができ、このことは、色管理にとってより望ましい場合がある。
【００１４】
いくつかの実施例では、ダブルノッチフィルターは、従来のＬＥＤバックライト付きＬＣＤディスプレイからの入力光を使用して、Ｄ６５ホワイトポイントの実質的に満足できる基準として測定され得る光を出力することができる。いくつかの実施例では、ダブルノッチフィルターは、Ｄ６５ホワイトポイントのほぼ条件を満たす基準として＋／−５００ケルビン以内で測定され得る光を出力することができる。いくつかの実施例では、ダブルノッチフィルターは、Ｄ６５ホワイトポイントのほぼ条件を満たす基準として＋／−１０００ケルビン以内で測定され得る光を出力することができる。
【００１５】
上記の要約は、開示の各およびすべての実施例またはすべての実装形態を説明することを意図していない。以下の説明は、様々な例示的な実施形態をより具体的に例示している。
【図面の簡単な説明】
【００１６】
【図１Ａ】本開示の一実施形態による光吸収フィルムを示している。
【図１Ｂ】本開示の一実施形態による光吸収フィルムを示している。
【図１Ｃ】本開示の一実施形態による光吸収フィルムを示している。
【図１Ｄ】本開示の一実施形態による光吸収フィルムの透過曲線を示している。
【図１Ｅ】本開示の一実施形態による光吸収フィルムの透過曲線を示している。
【図２Ａ】本開示の一実施形態による、目と光吸収フィルムを備えたデバイスとの間の例示的な相互作用を示している。
【図２Ｂ】光吸収フィルムの例示的な有効波長吸収範囲を示している。
【図２Ｃ−１】光吸収フィルムの一実施形態の所望の特性を達成するために利用され得る、複数の吸収化合物を示している。
【図２Ｃ−２】光吸収フィルムの一実施形態の所望の特性を達成するために利用され得る、複数の吸収化合物を示している。
【図２Ｃ−３】光吸収フィルムの一実施形態の所望の特性を達成するために利用され得る、複数の吸収化合物を示している。
【図２Ｃ−４】光吸収フィルムの一実施形態の所望の特性を達成するために利用され得る、複数の吸収化合物を示している。
【図２Ｃ−５】光吸収フィルムの一実施形態の所望の特性を達成するために利用され得る、複数の吸収化合物を示している。
【図２Ｃ−６】光吸収フィルムの一実施形態の所望の特性を達成するために利用され得る、複数の吸収化合物を示している。
【図２Ｃ−７】光吸収フィルムの一実施形態の所望の特性を達成するために利用され得る、複数の吸収化合物を示している。
【図３Ａ】本開示の一実施形態による、様々な吸収性フィルムの波長の関数としての透過率を示すグラフを描写している。
【図４Ａ】本開示の一実施形態によるデバイス用の光吸収フィルムを生成するための方法を示している。
【図４Ｂ】本開示の一実施形態によるデバイス用の光吸収フィルムを生成するための方法を示している。
【図４Ｃ】本開示の一実施形態によるデバイス用の光吸収フィルムを生成するための方法を示している。
【図５Ａ】ガラスおよび／またはプラスチックのいくつかの層で構成される電子デバイスのスクリーンの分解図を示している。
【図５Ｂ】ガラスおよび／またはプラスチックのいくつかの層で構成される電子デバイスのスクリーンを示している。
【図５Ｃ】ガラスおよび／またはプラスチックのいくつかの層で構成され、吸収フィルム層がいくつかの層のうちの２つの層の間に挿入されている、電子デバイスのスクリーンの分解図を示している。
【図５Ｄ】ガラスおよび／またはプラスチックのいくつかの層で構成され、吸収フィルム層がいくつかの層のうちの２つの層の間に挿入されている、電子デバイスのスクリーンを示している。
【図５Ｅ】ガラスおよび／またはプラスチックのいくつかの層で構成され、光吸収接着剤がいくつかの層のうちの１つに追加されている、電子デバイスのスクリーンの分解図を示している。
【図５Ｆ】ガラスおよび／またはプラスチックのいくつかの層で構成され、光吸収コーティングがいくつかの層のうちの１つに追加されている、電子デバイスのスクリーンを示している。
【図５Ｇ】ガラスおよび／またはプラスチックのいくつかの層で構成される電子デバイスのスクリーンから放出された光波を示している。
【図５Ｆ】ガラスおよび／またはプラスチックのいくつかの層で構成され、吸収フィルム層がいくつかの層のうちの２つの層の間に挿入されている、電子デバイスのスクリーンから放出され、かつそれによって遮断された光波を示している。
【図６Ａ】仮想現実ヘッドセット内に挿入された光吸収層の一実施形態を備えた仮想現実ヘッドセットを示している。
【図６Ｂ】仮想現実ヘッドセット内に挿入された光吸収層の一実施形態を備えた仮想現実ヘッドセットを示している。
【図６Ｃ】仮想現実ヘッドセット内に挿入された光吸収層の一実施形態を備えた仮想現実ヘッドセットを示している。
【図７】本開示のシステムが有利に使用され得る、例示的なディスプレイシステムの概略断面図である。
【図８】本開示の狭いノッチの青色光フィルタリング染料の変化する濃度のスペクトルを示している。
【図９】様々な濃度の色補正染料の効果を示している。
【図１０】色補正染料を使用しない、様々な濃度の広帯域青色吸収染料の効果を示している。
【図１１】ＬＥＤバックライトの色補正最適化試験を示している。
【発明を実施するための形態】
【００１７】
一般に、本開示は、電子デバイス上に配置されるか、またはその中に組み込まれる１つ以上のポリマー基板と組み合わせることができる、吸収化合物（複数可）に関する。吸収化合物は、理想的には青色ベースであり、電子デバイスによって放出される潜在的に有害な光から個人を保護し、ポリマー基板は、電子デバイスへの、または電子デバイス内での適用のために使用される。本明細書に記載されている吸収化合物とポリマー基板の組み合わせは、可視波長透過率について定義された透過特性および光学密度特性を有する光学フィルターを作製するための材料を含むことができる。このようなフィルターを作製するための材料は、いくつかの実施形態では、有機染料を含浸させたポリカーボネート組成物を含むことができる。適用において、保護フィルムは、電子デバイスの購入後にデバイスのスクリーン表面に適用され得るか、または保護フィルムは、製造中にスクリーン内に組み込まれ得る。さらなる実施形態では、吸収化合物は、保護コーティング層として、デバイススクリーン内の既存のフィルム層または他の基板に適用することができる。
【００１８】
フィルムおよびフィルム特性
図１Ａ〜図１Ｃは、本開示の一実施形態において、特定の波長の光を吸収するのに有用な例示的なフィルムを示している。以下に含まれる実施形態のうちのいずれかに記載されるように、複数のフィルム材料が適切であり得る。フィルム材料は、様々な特性に基づいて特定の用途に合わせて選択され得る。例えば、フィルム材料は、特定の硬度、耐引っかき性、透明性、導電性などのために選択され得る。一実施形態において、フィルムは、少なくとも１つの吸収性化合物と、以下の表１に列挙されるポリマーベースのうちのいずれか１つ以上などのポリマー材料から構成される。上述のように、ポリマーベースは、吸収化合物が適用されている技術のタイプに基づいて選択される。
【００１９】
【表１】
2021503100.tif 000003
【００２０】
一実施形態では、表１に列挙された任意の１つ以上のポリマーは、１つ以上の吸収化合物、例えば、以下の表２に列挙されたものと組み合わされて、１つ以上のデバイス（例えば、スマートフォン、ラップトップ、タブレット、眼鏡、または電子ディスプレイデバイスで使用されるいくつかのその他の透明な表面）で利用することができるフィルム１００を生成する。一実施形態では、フィルム１００のポリマーベースは、少なくとも部分的に、透明性に基づいて選択されるため、ユーザは依然としてフィルム１００を通して電子ディスプレイデバイスのスクリーンを見ることができる。別の実施形態では、ポリマーベースは、少なくとも部分的に、所望の吸収化合物との適合性に基づいて選択される。さらなる実施形態では、ポリマーベースは、吸収化合物が組み込まれるかまたは付着される基板に基づいて選択される。
【００２１】
一実施形態によれば、図１Ａに示されるように、フィルム１００は、スクリーン１０４を有するデバイス１０２に適用される。図１Ａはデバイス１０２をスマートフォンとして示しているが、フィルム１００は、例えば、図１Ｂに示されるスクリーン１５４上のフィルム１５０を有するラップトップ１５２などの任意の他のデバイスに適用されるように例示的に設計され得る。さらに、別の実施形態では、フィルム１００は、コンタクトレンズまたは一対の眼鏡のレンズなどのデバイスの層に組み込むことができる。
【００２２】
フィルム１００は、ポリマーなどの適切な材料と、職業用および個人用電子デバイスからの電磁放射のピークおよび傾斜を選択的に低減する１つ以上の光吸収染料とから形成される。そのようなフィルムが使用され得る電子デバイスの他の実施例は、例えば、ＬＥＤ、ＬＣＤ、コンピュータモニター、機器スクリーン、テレビ、タブレット、携帯電話などを含み得る。しかしながら、それは、例えば、コンタクトレンズまたは眼鏡に組み込まれた、視聴体験のユーザ側端で使用され得る。
【００２３】
図１Ｃは、フィルム１００の２つの層を示している。一実施形態では、フィルムは、フィルム１７０によって示されるように、防眩コーティングを含まない。別の実施形態では、フィルム１００はコーティング１７２を含み、コーティング１７２は、防眩コーティング１７２、ハードコーティング１７２、および／またはタックコーティング１７２を含む。一実施形態では、吸収化合物は、ベースフィルム層の代わりに、コーティング材料に直接的に組み込まれ得る。これは、例えば、吸収化合物と所望のポリマー基板との間の適合性のために行われ得る。
【００２４】
一実施形態では、フィルム１００は、青色ベースであり、選択された吸収化合物の少なくとも一部の結果としてわずかに色合いを有し、スクリーン１０４からの発光を低減するためのフィルターとして機能する。一実施形態では、ＣＩＥ光源Ｄ６５の下では、７．７５ミルの厚さを有するフィルム１００は、（Ｌ、ａ、ｂ）値が（９０．２４、−１２，６４，３．５４）であり、Ｘ−Ｙ−Ｚ値がそれぞれ（６７．１４，７６．８３，７８．９０）である明るい青緑色である。別の実施形態では、フィルム１００は、負荷が低減されているため、より軽く見える。
【００２５】
一実施形態では、フィルム１００は、例えば、２００ｎｍ〜３０００ｎｍの範囲の光の広いスペクトルにわたる発光を低減するように構成される。別の実施例では、フィルム１００は、この広いスペクトルの一部分のみ、例えば、可視スペクトル３９０ｎｍ〜７００ｎｍ内のみ、またはスペクトル２００ｎｍ〜１４００ｎｍ内などの可視スペクトルの一部分内のみの発光を低減するように構成され得る。
【００２６】
一実施形態では、フィルム１００は、スペクトル全体にわたる光強度のピークが低減されるように、スクリーン１０４からの発光を正規化するように構成される。一実施例では、発光強度は、０．００３５と０．００３８との間の最大吸光度レベルに正規化される。
【００２７】
図１Ａの例示の実施形態では、フィルム１００は、タッチスクリーン（例えば、容量性タッチスクリーン）を有するデバイスとともに使用するように構成されている。スクリーン１０４などの容量性タッチスクリーンとともに使用される場合、フィルム１００は、ユーザタッチ入力がデバイスによって正確に登録されるように、適切な電気的特性を有するように構成され得る。例えば、フィルム１００は、４未満の誘電率を有し得る。別の実施例では、誘電率は、３未満である。特定の一実施形態では、フィルム１００の誘電率は、２．２〜２．５である。
【００２８】
一実施形態では、フィルム１００は、１０〜３０ミルの厚さおよび３０ロックウェルＲを超える硬度を有する。一実施形態では、フィルム１００の硬度は、４５〜１２５ロックウェルＲである。
【００２９】
図１Ａ〜図１Ｃに示される実施形態は、製造後に電子デバイスに適用されるフィルムの文脈で説明されるが、説明される特徴は、限定されないが、アイウェア（例えば、眼鏡、コンタクトなど）への適用や、例えば、レーザーから保護するための窓への適用など、他のアプリケーションで使用され得ることに留意されたい。それはまた、光が透過し、人間の目によって受容される可能性のある他の任意の表面で使用されてもよい。一実施形態では、フィルム１００は、矯正レンズ眼鏡、サングラス、安全眼鏡などのアイウェアレンズに適用される。フィルム１００は、図１Ａおよび図１Ｂでは、アフターマーケット機能としてデバイス１０２に適用されるものとして示され、かつ図１Ｃに示されるようにユーザに提供されているが、別の実施形態では、フィルム１００は、デバイス１０２の製造中にデバイス１０２内に含まれ、その結果、フィルム１００は、スクリーン１０４の背後に配置されるか、またはデバイス１０２のスクリーン１０４を含む。
【００３０】
図１Ｄおよび図１Ｅは、本開示の実施形態において有用であり得る異なるフィルムについての複数の透過曲線を示している。フィルム、例えばフィルム１００の透過特性は、図１Ｄまたは図１Ｅに示されるような透過曲線によって定義され得る。具体的には、曲線１８０は、フィルタガラスの例示的な透過曲線を示している。曲線１８２は、４ミルの厚さを有するフィルム１００の例示的な透過曲線を示している。曲線１８４は、７．７５ミルの厚さを有するフィルム１００の例示的な透過曲線を示している。透過曲線は、可視光波長範囲における透過極大と、可視光波長範囲の各端部に近接する第１および第２の透過極小と、を含む。
【００３１】
一実施形態では、透過極大は５７５ｎｍ〜４２５ｎｍの位置にあり、第１の透過極小は、約７００ｎｍ以上の位置またはその付近にあり、第２の透過極小は、約３００ｎｍ以下の位置またはその付近にある。透過極大の透過率は、８５％以上になる場合がある。透過極大はさらに、９０％以上の透過を有し得る。一実施形態では、第１および第２の透過極小は、３０％未満の透過を有し得る。別の実施形態では、第１および第２の透過極小は、５％未満の透過率を有し得る。一実施形態では、透過曲線はまた、それぞれの透過極小と透過極大との間の第１および第２の５０％透過カットオフを含み得る。
【００３２】
透過曲線はまた、一実施形態では、少なくとも７５０ｎｍ〜５７５ｎｍの透過曲線の減少した傾斜によって形成される曲線ショルダーを含み、可視スペクトル（例えば、赤色光）のこの端での波長の透過を増加させ得る。一実施形態では、曲線ショルダーは、６４４ｎｍ±１０ｎｍの位置を通過する。他の実施形態では、曲線ショルダーは、５８０ｎｍ±１０ｎｍの位置を通過することができる。５０％の透過カットオフのうちの１つは、例えば、６４４ｎｍ±１０ｎｍで曲線ショルダーと一致する場合がある。
【００３３】
本明細書で使用される場合、「光学密度」および「吸光度」という用語は、材料に入射する電磁放射の量と材料を透過する電磁放射の量の対数比を指すために互換的に使用され得る。本明細書で使用される場合、「透過」または「透過度」または「透過率」は、材料を通過する特定の波長での入射電磁放射の分率または割合を指すために互換的に使用され得る。本明細書で使用される場合、「透過曲線」は、波長の関数としての、光学フィルターを通る光の透過パーセントを指す。「透過極大」は、光学フィルターを通る光の透過が曲線上の隣接する位置に対して最大値にある、曲線上の位置（すなわち、少なくとも１つの点）を指す。「透過極小」は、透過が曲線上の隣接する位置に対して最小値にある曲線上の位置を指す。本明細書で使用される場合、「５０％透過カットオフ」は、光学フィルターを通る電磁放射（例えば、光）の透過が約５０％である透過曲線上の位置を指す。
【００３４】
一実施形態では、例えば以下の図３に示すものなどの光学フィルターの透過特性は、一実施形態では、ポリマー基板としてポリカーボネートフィルムを使用し、青または青緑の有機染料をその中に分散させることによって達成され得る。有機染料含浸ポリカーボネートフィルムは、０．３ｍｍ未満の厚さを有し得る。別の実施形態では、ポリカーボネートフィルムは、０．１ｍｍ未満の厚さを有し得る。ポリカーボネートフィルムの薄さは、デバイスによって生成される光の９０％を超える最大透過率を促進し得る。少なくとも１つの実施形態では、有機染料含浸フィルムは、２．５ミル〜１４ミルの厚さを有することができる。本開示の１つ以上の実施形態では、ポリカーボネート基板と青または青緑の有機染料との組み合わせを使用して、厚さが薄くなっても向上した耐熱性および機械的堅牢性が提供される。
【００３５】
ポリカーボネートフィルムは、例えば、ＬＥＸＡＮ  １２３Ｒなどの任意のタイプの光学グレードのポリカーボネートを含み得る。ポリカーボネートは、薄膜に望ましい機械的および光学的特性を提供するが、環状オレフィルムコポリマー（ＣＯＣ）などの他のポリマーがまた使用され得る。
【００３６】
一実施形態では、同様の透過特性は、例えば、その中に分散された青緑色有機染料を有するアクリルフィルムを使用することによっても達成され得る。有機染料含浸アクリルフィルムは、０．３ｍｍ未満の厚さを有し得る。別の実施形態では、アクリルフィルムは、０．１ｍｍ未満の厚さを有し得る。アクリルフィルムの薄さは、デバイスによって生成される光の９０％を超える最大透過率を促進し得る。少なくとも１つの実施形態では、有機染料含浸フィルムは、２．５ミル〜１４ミルの厚さを有することができる。１つ以上の実施形態では、アクリル基板と青緑色有機染料の組み合わせを使用して、厚さを薄くしても耐熱性と機械的堅牢性を向上させることができる。
【００３７】
別の実施形態では、同様の透過特性は、例えば、その中に分散された青緑色の有機染料を有するエポキシフィルムを使用することによっても達成され得る。有機染料含浸エポキシフィルムは、０．１ｍｍ未満の厚さを有し得る。別の実施形態では、エポキシフィルムは、１ミル未満の厚さを有し得る。エポキシフィルムの薄さは、デバイスによって生成される光の９０％を超える最大透過率を促進し得る。１つ以上の実施形態では、エポキシ基板と青緑色有機染料の組み合わせを使用して、厚さを薄くしても耐熱性と機械的堅牢性を向上させることができる。
【００３８】
さらなる実施形態では、同様の透過特性は、例えば、その中に分散された青緑色の有機染料を有するＰＶＣフィルムを使用することによっても達成され得る。有機染料含浸ＰＶＣフィルムは、０．１ｍｍ未満の厚さを有し得る。別の実施形態では、ＰＶＣフィルムは、１ミル未満の厚さを有し得る。ＰＶＣフィルムの薄さは、デバイスによって生成される光の９０％を超える最大透過率を促進し得る。１つ以上の実施形態では、ＰＶＣ基板と青緑色有機染料の組み合わせを使用して、厚さを薄くしても耐熱性と機械的堅牢性を向上させることができる。
【００３９】
有機染料含浸ポリカーボネートフィルムはまた、一実施形態では、この減少した厚さにおいて、最大２５アーク秒の平行度および０〜３０°の主光線の入射角を有する所望の光学特性を有し得る。好ましい実施形態では、入射角は、０〜２６°の範囲内である。有機染料含浸ポリカーボネートフィルムは、ＵＶ範囲において５を超える光学密度で改善されたＵＶ吸収をさらに提供することができる。ポリカーボネート基板と青緑色染料との例示的な組み合わせは、例示のみを目的として提供されている。以下で詳細に説明する吸収化合物のいずれかを、上述のポリマー基板のいずれかと組み合わせて、所望の機械的特性および透過率を有するフィルムを生成できることを理解されたい。
【００４０】
本明細書で説明するような光学フィルター１００の実施形態は、演色性とデジタルイメージングを改善するための光フィルターとして、優れた機械的特性を備えたＬＣＤ位相差フィルム、優れたＵＶ吸収、有害な可能性のある光の波長を低減する電子デバイス用の発光低減フィルム、および高いレーザー保護値を持つ光学的に正確な薄いレーザーウィンドウを含むが、これらに限定されない様々な用途に使用され得る。これらの実施形態では、光学フィルターは、各用途に望ましい光学特性を備えた薄膜として製造されてもよい。
【００４１】
いくつかの実施形態では、本開示の実施形態による透過から生じる演色評価数（ＣＲＩ）の変化は、最小限である。例えば、本開示の実施形態を電子デバイスに適用する前後のＣＲＩ値の差は、１から３の間であり得る。したがって、本開示の実施形態が電子デバイスのディスプレイに適用される場合、ディスプレイを見ているユーザは、色の変化があったとしても最小限に見え、すべての色が可視のままである。
【００４２】
吸収および吸収材料
光の波長の吸収は、光が化合物に遭遇するときに発生する。光源からの光線は、様々な波長と関連付けられており、各波長は異なるエネルギーと関連付けられている。光が化合物に衝突すると、光からのエネルギーが、その化合物内の電子を反結合軌道に促進する可能性がある。この励起は、主に、特定の波長の光と関連付けられたエネルギーが電子を励起するのに十分であり、したがってエネルギーを吸収するときに発生する。したがって、電子が異なる構成の異なる化合物は、異なる波長の光を吸収する。一般に、電子を励起するのに必要なエネルギー量が大きいほど、必要な光の波長は短くなる。さらに、単一の化合物は、様々な構成で存在する電子を有し得るので、単一の化合物は、光源からの光の複数の波長範囲を吸収し得る。
【００４３】
図２Ａは、本開示の一実施形態において有用であり得る例示的なフィルムを用いた、デバイスと眼との間の例示的な相互作用を示している。一実施形態では、フィルム２００は、例えば、アフターマーケット追加として、デバイス２０２上に配置されたフィルムを含む。別の実施形態では、フィルム２００は、デバイス２０２の一部分、例えば、デバイス２０２のスクリーンを含む。さらなる実施形態では、フィルムは、例えば、コンタクトレンズとして、または一対の眼鏡のレンズの部分として、アフターマーケットアプリケーションまたはレンズ自体の部分のいずれかとして、目２５０の上またはその近くに着用される物理的バリアである。
【００４４】
図２Ａに示されるように、デバイス２０２は、高強度ＵＶ光２１０、青紫色光２１２、ブルーターコイズ光２１４および可視光２１８を含む、複数の波長の光を生成する。高強度ＵＶ光は、一実施形態では、３１５〜３８０ｎｍの範囲の光の波長を含み得る。この波長範囲の光は、眼のレンズに損傷を与える可能性があることが知られている。一実施形態では、青紫色光２１２は、３８０〜４３０ｎｍの範囲の光の波長を含むことができ、加齢性黄斑変性症を引き起こす可能性があることが知られている。ブルーターコイズ光２１４は、４３０〜５００ｎｍの範囲の光を含み得、睡眠サイクルおよび記憶に影響を与えることが知られている。可視光２１８はまた、可視光スペクトルにおける他の波長の光を含み得る。
【００４５】
本明細書で使用する場合、「可視光」または「可視波長」は、３８０〜７５０ｎｍの波長範囲を指す。「赤色光」または「赤色波長」は、約６２０〜６７５ｎｍの波長範囲を指す。「オレンジ色の光」または「オレンジ色波長」は、約５９０〜６２０ｎｍの波長範囲を指す。「黄色光」または「黄色波長」は、約５７０〜５９０ｎｍの波長範囲を指す。「緑色光」または「緑色波長」は、約４９５〜５７０ｎｍの波長範囲を指す。「青色光」または「青色波長」は、約４５０〜４９５ｎｍの波長範囲を指す。「紫色光」または「紫色波長」は、約３８０〜４５０ｎｍの波長範囲を指す。本明細書で使用される場合、「紫外線」または「ＵＶ」は、３５０ｎｍ未満の波長を含み、１０ｎｍ程度の波長範囲を指す。「赤外線」または「ＩＲ」とは、７５０ｎｍ以上、３，０００ｎｍまでの波長を含む、波長範囲を指す。
【００４６】
特定の波長の光が化合物に吸収されると、その特定の波長に対応する色は、人間の目には届かず、見えなくなる。したがって、例えば、光源からのＵＶ光をフィルター除去するために、化合物は、３５０ｎｍ未満の波長を有する光を吸収するフィルムに導入されてもよい。様々な範囲の波長に対するいくつかの例示的な光吸収化合物のリストが、以下の表２に示され、これは、図２Ｄに示される例示的な吸収スペクトルに対応する。本開示で使用される吸収材料は、個人の保護を達成すると同時に、デバイスのカラー画像の状態を損なわないままにする。したがって、吸収化合物は、理想的には各色の波長範囲の一部分のみを遮断するため、電子デバイスのスクリーンを見ている個人には、各色相が依然として見える。さらに、遮断される波長範囲は、人には見えない色の波長範囲であってもよい。したがって、いくつかの実施形態では、本開示は、フルカラー認識を可能にする中性濃度フィルターを提供する。
【００４７】
【表２】
2021503100.tif 000004
【００４８】
一実施形態では、フィルム２００は、表２の第１の列から基板の１つを選択し、かつ吸収対象の波長範囲に応じて、列２〜４のうちの１つ以上から１つの吸収列を選択することによって製造される。一実施形態では、ポリマー基板がＵＶ阻害剤、ＵＶ安定剤を含有するか、さもなければ本質的にＵＶ吸収特性を有する場合、ＵＶターゲティング吸収化合物は必要とされない。次に、ターゲット波長範囲で生成される光の吸収を増加させるために、吸収化合物を、追加するために列２〜４のうちのいずれかから選択することができる。光の高い透過率が維持され、色合いが維持され、そのためデバイスによって生成された色の完全性が真のままである限り、吸収化合物を組み合わせて選択することができる。一実施形態では、吸収化合物は、ポリマーまたはペレットの形態で提供され、フィルム２００を生成するためにポリマー基板と同時押出される。別の実施形態では、吸収化合物は、例えば、ポリマー基板に適用されるコーティング層中の成分として、または追加の引っかき抵抗層として、ポリマー基板とは別の層に提供される。
【００４９】
さらに、列２、３および４の各々に記載されている例示的な化合物の多くは、他のポリマー基板に所望の特性をもたらすために置き換えることができる。例えば、化合物１００２は、ポリカーボネート基板との組み合わせに最適な化合物として列挙されているが、ＰＶＣ、アセタール、およびセルロースエステルを含浸させるための適合性のある化合物としても知られている。表２に示される化合物およびポリマー基板のいくつかの潜在的な例示的な組み合わせは、以下の実施例においてさらに詳細に記載される。しかしながら、表１に列挙され、かつ表２には再度提示されないポリマー基板との組み合わせを含む他の可能な組み合わせが可能であることを理解されたい。
【００５０】
一実施形態では、ポリマー基板に分散された有機染料は、例えば、青色光波長および／または赤色光波長の透過率の低減を含む、選択的透過特性を提供する。特定の帯域または波長のこれらの不自然に高い放出率レベルを日光をより表すレベルに低減することは、デジタル電子デバイスの使用の望ましくない影響の一部を低減するのに役立つ。さらに、光学フィルムは、デバイス２０２によって放出される範囲のＨＥＶ光を低減することができる。しかしながら、光学フィルム２００はまた、一実施形態では、デバイス２０２による演色を維持するために、例えば、シアン色などの他の青色波長の光を通過させるために構成される。
【００５１】
ポリカーボネートの実施例
一実施形態では、フィルム２００は、２６０〜４００ｎｍの範囲で生成される光を標的化するように選択された吸収化合物１００２を含浸させたポリカーボネート基板を含む。一実施形態では、吸収化合物１００２は、３００〜４００ｎｍの範囲のピーク吸収に対して選択される。１つの例示的な吸収化合物は、例えば、２−（２Ｈ−ベンゾトリアゾール−２−イル）−ｐ−クレゾールとしても知られるＣｉｂａ  Ｓｐｅｃｉａｌｔｙ  Ｃｈｅｍｉｃａｌｓにより提供されるティヌビン（登録商標）である。しかしながら、３００〜４００ｎｍの範囲で強い吸収特性を有するいくつかの他の例示的な吸収化合物も、ＵＶ光を吸収するのに適しているであろう。ティヌビン（登録商標）を利用してＵＶ保護を提供する実施形態では、表１に列挙されているような他のポリマー基板も、フィルム２００の生成に適している。
【００５２】
一実施形態では、フィルム２００は、４００〜７００ｎｍの範囲で生成される光を標的化するように選択された吸収化合物１００４を含浸させたポリカーボネート基板を含む。一実施形態では、吸収化合物１００４は、４００〜７００ｎｍの範囲のピーク吸収に対して選択される。具体的には、一実施形態では、吸収化合物１００４は、６００〜７００ｎｍの範囲のピーク吸収に対して選択される。さらに具体的には、一実施形態では、吸収化合物は、６３５〜７００ｎｍの範囲のピーク吸収に対して選択される。１つの例示的な吸収化合物は、ＡＢＳ  ６６８という商品名で、エキシトン（登録商標）によって製造された独自の化合物である。しかしながら、可視スペクトルの６００〜７００ｎｍの範囲で強い吸収を有するいくつかの他の例示的な吸収化合物も、フィルム２００の生成に適している可能性がある。別の実施形態では、化合物１００４はまた、表１とは異なるポリマー基板と組み合わされてもよい。
【００５３】
一実施形態では、フィルム２００は、赤外線範囲で生成される光を標的化するように選択された吸収化合物１００６を含浸させたポリカーボネート基板を含む。一実施形態では、吸収化合物１００６は、８００〜１１００ｎｍの範囲で生成される光を標的化するように選択される。具体的には、一実施形態では、吸収化合物１００６は、９００〜１０００ｎｍの範囲のピーク吸収に対して選択される。１つの例示的な化合物は、ＱＣＲ  Ｓｏｌｕｔｉｏｎｓ  Ｃｏｒｐｏｒａｔｉｏｎによって製造されたＮＩＲ１００２Ａ染料であり得る。しかしながら、赤外線範囲で強い吸収を有するいくつかの他の例示的な吸収化合物がまた、フィルム２００の生成に適している場合がある。別の実施形態では、化合物１００６はまた、表１とは異なるポリマー基板と組み合わされてもよい。
【００５４】
一実施形態では、化合物１００２、１００４、および１００６のうちのいずれか２つが両方とも含まれてフィルム２００を形成するように、ポリマー基板に、化合物１００２、１００４、および１００６の組み合わせを含浸させる。別の実施形態では、化合物１００２、１００４、および１００６の３つすべてが、ポリマー基板内で組み合わされて、フィルム２００を形成する。
【００５５】
別の実施形態では、ポリカーボネート基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００５６】
ＰＶＣフィルターの実施例
一実施形態では、フィルム２００は、２６０〜４００ｎｍの範囲で生成される光を標的化するように選択された吸収化合物１００８を含浸させたポリ塩化ビニル（ＰＶＣ）基板を含む。一実施形態では、吸収化合物１００８は、３２０〜３８０ｎｍの範囲のピーク吸収に対して選択される。１つの例示的な吸収化合物は、Ａｄａｍ  Ｇａｔｅｓ＆Ｃｏｍｐａｎｙ，ＬＬＣによって製造されるＤＹＥ  ＶＩＳ３４７である。しかしながら、３００〜４００ｎｍの範囲で強い吸収特性を有するいくつかの他の例示的な吸収化合物も、ＵＶ光を吸収するのに適しているであろう。ＤＹＥ  ＶＩＳ３４７を利用してＵＶ保護を提供する実施形態では、表１に列挙されているような他のポリマー基板も、フィルム２００の生成に適している。
【００５７】
一実施形態では、フィルム２００は、４００〜７００ｎｍの範囲で生成される光を標的化するように選択された吸収化合物１０１０を含浸させたＰＶＣ基板を含む。具体的には、一実施形態では、吸収化合物１０１０は、５５０〜７００ｎｍの範囲のピーク吸収に対して選択される。さらに具体的には、一実施形態では、吸収化合物は、６００〜６７５ｎｍの範囲のピーク吸収に対して選択される。１つの例示的な吸収化合物は、２−［５−（１，３−ジヒドロ−３，３−ジメチル−１−プロピル−２Ｈ−インドール−２−イリデン）−１，３−ペンタジエニル］−３，３−ジメチル−１−プロピル−３Ｈ−過塩素酸インジウムとしても知られる、Ａｍｅｒｉｃａｎ  Ｄｙｅ  Ｓｏｕｒｃｅ，  Ｉｎｃ．によって製造されたＡＤＳ６４０ＰＰである。しかしながら、可視スペクトルの６００〜７００ｎｍの範囲で強い吸収を有するいくつかの他の例示的な吸収化合物も、フィルム２００の生成に適している可能性がある。別の実施形態では、化合物１０１０はまた、表１とは異なるポリマー基板と組み合わされてもよい。
【００５８】
一実施形態では、ポリマー基板は、化合物１００８と化合物１０１０の組み合わせで含浸される。別の実施形態では、ＰＶＣ基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００５９】
エポキシの実施例
一実施形態では、フィルム２００は、２６０〜４００ｎｍの範囲で生成される光を標的化するように選択された吸収化合物１０１６を含浸させたエポキシ基板を含む。一実施形態では、吸収化合物１０１６は、３００〜４００ｎｍの範囲のピーク吸収に対して選択される。具体的には、一実施形態では、吸収化合物１０１６は、３７５〜４１０の範囲のピーク吸収に対して選択される。１つの例示的な吸収化合物は、例えば、３９９ｎｍでピーク吸収を有する、エキシトンによって製造されたＡＢＳ４００である。しかしながら、３００〜４００ｎｍの範囲で強い吸収特性を有するいくつかの他の例示的な吸収化合物も、ＵＶ光を吸収するのに適しているであろう。ＡＢＳ４００を利用してＵＶ保護を提供する実施形態では、表１に列挙されているような他のポリマー基板も、フィルム２００の生成に適している可能性がある。
【００６０】
一実施形態では、フィルム２００は、４００〜７００ｎｍの範囲で生成される光を標的化するように選択された吸収化合物１０１８を含浸させたエポキシ基板を含む。一実施形態では、吸収化合物１０１８は、４００〜７００ｎｍの範囲のピーク吸収に対して選択される。具体的には、一実施形態では、吸収化合物１０１８は、６００〜７００ｎｍの範囲のピーク吸収に対して選択される。さらに具体的には、一実施形態では、吸収化合物は、６５０〜６９０ｎｍの範囲のピーク吸収に対して選択される。１つの例示的な吸収化合物は、ＱＣＲ  Ｓｏｌｕｔｉｏｎｓ  Ｃｏｒｐｏｒａｔｉｏｎによって製造された、商標名ＶＩＳ６７５Ｆであり、６７５ｎｍでのクロロホルム中のピーク吸収を有する独自の化合物である。しかしながら、可視スペクトルの６００〜７００ｎｍの範囲で強い吸収を有するいくつかの他の例示的な吸収化合物も、フィルム２００の生成に適している可能性がある。別の実施形態では、化合物１０１８はまた、表１とは異なるポリマー基板と組み合わされてもよい。
【００６１】
一実施形態では、フィルム２００は、赤外線範囲で生成される光を標的化するように選択された吸収化合物１０２０を含浸させたエポキシ基板を含む。一実施形態では、吸収化合物１０２０は、８００〜１１００ｎｍの範囲で生成される光を標的化するように選択される。具体的には、一実施形態では、吸収化合物１０２０は、９００〜１０８０ｎｍの範囲のピーク吸収に対して選択される。一実施形態では、吸収化合物は、ＱＣＲ  Ｓｏｌｕｔｉｏｎｓ  Ｃｏｒｐｏｒａｔｉｏｎによって製造された、商標名ＮＩＲ１０３１Ｍであり、１０３１ｎｍでのアセトン中のピーク吸収を有する独自の化合物である。しかしながら、赤外線範囲で強い吸収を有するいくつかの他の例示的な吸収化合物がまた、フィルム２００の生成に適している場合がある。別の実施形態では、化合物１０２０はまた、表１とは異なるポリマー基板と組み合わされてもよい。
【００６２】
一実施形態では、化合物１０１６、１０１８、および１０２０のうちのいずれか２つが両方とも含まれてフィルム２００を形成するように、ポリマー基板に、化合物１０１６、１０１８、および１０２０の組み合わせを含浸させる。別の実施形態では、化合物１０１６、１０１８、および１０２０の３つすべてが、ポリマー基板内で組み合わされて、フィルム２００を形成する。
【００６３】
別の実施形態では、エポキシ基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００６４】
ポリアミドの実施例
一実施形態では、フィルム２００は、２６０〜４００ｎｍの範囲で生成される光を標的化するように選択された吸収化合物１０２２を含浸させたポリアミド基板を含む。一実施形態では、吸収化合物１０２２は、２６０〜３５０ｎｍの範囲のピーク吸収に対して選択される。１つの例示的な吸収化合物は、例えば、製品名ＵＶ２９０Ａで、ＱＣＲ  Ｓｏｌｕｔｉｏｎｓ  Ｃｏｒｐｏｒａｔｉｏｎによって製造される。しかしながら、２６０〜４００ｎｍの範囲で強い吸収特性を有するいくつかの他の例示的な吸収化合物１０２２も、ＵＶ光を吸収するのに適しているであろう。ＵＶ２９０Ａを利用してＵＶ保護を提供する実施形態では、表１に列挙されているような他のポリマー基板も、フィルム２００の生成に適している。
【００６５】
一実施形態では、フィルム２００は、４００〜７００ｎｍの範囲で生成される光を標的化するように選択された吸収化合物１０２４を含浸させたポリアミド基板を含む。一実施形態では、吸収化合物１０２４は、６００〜７００ｎｍの範囲のピーク吸収に対して選択される。具体的には、一実施形態では、吸収化合物１０２４は、６２０〜７００ｎｍの範囲のピーク吸収に対して選択される。１つの例示的な吸収化合物は、Ａｄａｍ  Ｇａｔｅｓ＆Ｃｏｍｐａｎｙ  ＬＬＣによって、製品名ＤＹＥ  ＶＩＳ６７０で製造された独自の化合物であり、これも３１０〜４００ｎｍに吸収ピークを有する。しかしながら、可視スペクトルの６００〜７００ｎｍの範囲で強い吸収を有するいくつかの他の例示的な吸収化合物も、フィルム２００の生成に適している可能性がある。別の実施形態では、化合物１０２４はまた、表１とは異なるポリマー基板と組み合わされてもよい。
【００６６】
一実施形態では、フィルム２００は、赤外線範囲で生成される光を標的化するように選択された吸収化合物１０２６を含浸させたポリアミド基板を含む。一実施形態では、吸収化合物１０２６は、８００〜１２００ｎｍの範囲で生成される光を標的化するように選択される。具体的には、一実施形態では、吸収化合物１０２６は、９００〜１１００ｎｍの範囲のピーク吸収に対して選択される。１つの例示的な吸収化合物は、ＱＣＲ  Ｓｏｌｕｔｉｏｎｓ  Ｃｏｒｐｏｒａｔｉｏｎによって製造された、製品名ＮＩＲ１０７２Ａである独占的な化合物であり、これは、アセトン中で１０７２ｎｍに吸収ピークを有する。しかしながら、赤外線範囲で強い吸収を有するいくつかの他の例示的な吸収化合物がまた、フィルム２００の生成に適している場合がある。別の実施形態では、化合物１０２６はまた、表１とは異なるポリマー基板と組み合わされてもよい。
【００６７】
一実施形態では、化合物１０２２、１０２４、および１０２６のうちのいずれか２つが両方とも含まれてフィルム２００を形成するように、ポリマー基板に、化合物１０２２、１０２４、および１０２６の組み合わせを含浸させる。別の実施形態では、化合物１０２２、１０２４、および１０２６の３つすべてが、ポリマー基板内で組み合わされて、フィルム２００を形成する。
【００６８】
別の実施形態では、ポリアミド基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００６９】
ポリエステルの実施例
一実施形態では、フィルム２００は、４００〜７００ｎｍの範囲で生成される光を標的化するように選択された吸収化合物１０３６を含浸させたポリエステル基板を含む。一実施形態では、吸収化合物１０３６は、６００〜７５０ｎｍの範囲のピーク吸収に対して選択される。具体的には、一実施形態では、吸収化合物１０３６は、６７０〜７２０ｎｍの範囲のピーク吸収に対して選択される。１つの例示的な吸収化合物は、ポリカーボネート中で６９６ｎｍに吸収ピークを有する、商品名ＡＢＳ６９１であるエキシトン（登録商標）によって製造された独自の化合物である。しかしながら、可視スペクトルの６００〜７００ｎｍの範囲で強い吸収を有するいくつかの他の例示的な吸収化合物も、フィルム２００の生成に適している可能性がある。別の実施形態では、化合物１０３６はまた、表１とは異なるポリマー基板と組み合わされてもよい。
【００７０】
一実施形態では、フィルム２００は、赤外線範囲で生成される光を標的化するように選択された吸収化合物１０３８を含浸させたポリエステル基板を含む。一実施形態では、吸収化合物１０３８は、８００〜１３００ｎｍの範囲で生成される光を標的化するように選択される。具体的には、一実施形態では、吸収化合物１０３８は、９００〜１１５０ｎｍの範囲のピーク吸収に対して選択される。１つの例示的な吸収化合物１０３８は、メチルエチルケトン（ＭＥＫ）中で１０７３ｎｍに吸収ピークを有する、製品名ＩＲ  Ｄｙｅ１１５１であるＡｄａｍ  Ｇａｔｅｓ  ＆  Ｃｏｍｐａｎｙ，  ＬＬＣによって製造された独自の化合物である。しかしながら、赤外線範囲で強い吸収を有するいくつかの他の例示的な吸収化合物がまた、フィルム２００の生成に適している場合がある。別の実施形態では、化合物１０３８はまた、表１とは異なるポリマー基板と組み合わされてもよい。
【００７１】
一実施形態では、ポリマー基板は、化合物１０３６と化合物１０３８の組み合わせで含浸される。別の実施形態では、ポリエステル基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００７２】
ポリエチレンの実施例
一実施形態では、フィルム２００は、４００〜７００ｎｍの範囲で生成される光を標的化するように選択された吸収化合物１０４２を含浸させたポリエチレン基板を含む。一実施形態では、吸収化合物１０４２は、６００〜７５０ｎｍの範囲のピーク吸収に対して選択される。具体的には、一実施形態では、吸収化合物１０４２は、６７０〜７３０ｎｍの範囲のピーク吸収に対して選択される。１つの例示的な吸収化合物は、クロロホルム中で７０１ｎｍに吸収ピークを有する、商品名ＬＵＭ６９０であるＭｏｌｅｃｕｌｕｍによって製造された独自の化合物である。しかしながら、可視スペクトルの６００〜７００ｎｍの範囲で強い吸収を有するいくつかの他の例示的な吸収化合物も、フィルム２００の生成に適している可能性がある。別の実施形態では、化合物１０４２はまた、表１とは異なるポリマー基板と組み合わされてもよい。
【００７３】
一実施形態では、フィルム２００は、赤外線範囲で生成される光を標的化するように選択された吸収化合物１０４４を含浸させたポリエチレン基板を含む。一実施形態では、吸収化合物１０４４は、８００〜１１００ｎｍの範囲で生成される光を標的化するように選択される。具体的には、一実施形態では、吸収化合物１０４４は、９００〜１１００ｎｍの範囲のピーク吸収に対して選択される。１つの例示的な吸収化合物は、クロロホルム中で１００１ｎｍに吸収ピークを有する、商品名ＬＵＭ１０００ＡであるＭｏｌｅｃｕｌｕｍによって製造された独自の化合物である。しかしながら、赤外線範囲で強い吸収を有するいくつかの他の例示的な吸収化合物がまた、フィルム２００の生成に適している場合がある。別の実施形態では、化合物１０４４はまた、表１とは異なるポリマー基板と組み合わされてもよい。
【００７４】
一実施形態では、化合物１０４０、１０４２、および１０４４のうちのいずれか２つが両方とも含まれてフィルム２００を形成するように、ポリマー基板に、化合物１０４０、１０４２、および１０４４の組み合わせを含浸させる。別の実施形態では、化合物１０４０、１０４２、および１０４４の３つすべてが、ポリマー基板内で組み合わされて、フィルム２００を形成する。
【００７５】
別の実施形態では、ポリカーボネート基板は、化合物１００２、１００８、１０２２、１０２８、１０４０または１０４６のうちのいずれか１つとともにフィルム２００で提供される。これは、一実施形態では、化合物１００４、１０１０、１０１８、１０２４、１０３０、１０３６、１０４２または１０４８のうちのいずれか１つとの組み合わせであってもよい。これは、一実施形態では、化合物１００６、１０２０、１０２６、１０３２、１０３８、１０４４または１０５０のうちのいずれか１つとの組み合わせであってもよい。
【００７６】
他の例示的な実施形態
青緑色有機吸収化合物は、所望の波長での選択的透過および／または減衰を提供する（例えば、赤色光に対して青色光を減衰させることにより）ように選択され得る。青緑色有機染料には、例えば、プラスチック用途に適しており、可視光線透過率、光安定性、および熱安定性が良好で、融点が１７０℃を超える青緑色フタロシアニン染料が含まれる場合がある。有機染料含浸ポリカーボネート化合物は、約０．０５重量％〜２重量％の吸収化合物を含み得る。青緑色フタロシアニン染料は、押出成形プロセス中に溶融ポリカーボネート中に分散され得る粉末の形態であってもよい。青緑色染料はまた、押出成形プロセスの前にポリカーボネート樹脂ビーズ内に分散されてもよい。
【００７７】
別の実施形態では、１つ以上の追加の染料を、フィルム内に分散することができる。赤外線保護を追加するには、例えば、追加のＩＲフィルタリング染料を使用して、ＩＲ範囲で９以上の光学濃度を提供することができる。ＩＲフィルタリング染料の一実施例は、ＬＵＭ１０００Ａを含み得る。有機染料含浸させたポリカーボネート混合物は、約０．０５〜２重量％の吸収化合物を含み得る。
【００７８】
一実施形態では、デジタル電子デバイス用の光学フィルターは、可視波長での選択的透過を伴う定義された電磁放射透過特性を備えている。一実施形態では、光学フィルターは、複数の波長範囲、例えば、青色光波長範囲および赤色光波長範囲の両方における光の透過を遮断または低減するように設計される。光学フィルターは、限定はしないが、光フィルター、電子デバイス用の発光低減フィルム、およびＬＣＤ位相差フィルムを含む様々な用途に使用することができる。光学フィルターは、一実施形態では、ポリカーボネートフィルムなどのポリマー基板中に分散または含浸された有機染料を含む組成物から作製される。別の実施形態において、任意の１つ以上のポリマー基板は、上記の表１から選択され得る。
【００７９】
図２Ａに示されるように、波長２１０、２１２、２１４、および２１８の光は、デバイス２０２によって生成される。次に、これらの波長の光は、一実施形態では、フィルム２００に遭遇する。光の波長がフィルム２００に遭遇すると、フィルム２００は、光の波長の一部のみを通過させるように構成されている。例えば、図２Ａに示されるような一実施形態では、ＵＶ光は、フィルム２００を通過することが実質的に防止される。青紫色光がまた、フィルム２００を通過することが実質的に防止される。ブルーターコイズ光２１４は、フィルム２００を通過することを少なくとも部分的に防止され、一方で、青色光波長２１６のいくつかの他の範囲を通過させる。これらは、一実施形態では、シアン色範囲の光の波長を含むことができる。しかしながら、一実施形態では、ユーザが見るのに安全であり得る可視光２１８は、フィルムを通過することができる。光の波長がフィルム２００に遭遇し、フィルム２００を通過すると、一実施形態では、それらは、次に、デバイス２０２を使用するユーザの人間の目によって知覚される。一実施形態では、図２Ａに示されるように、目２５２の領域は、ＵＶ光の影響を強く受けることが知られており、目２５４の領域は青色光の影響を強く受けることが知られている。したがって、デバイス２０２と目２５０との間にフィルム２００を挿入することにより、領域２５２および２５４で目に損傷を与える可能性が高い光線は、ユーザの目に到達することを実質的に防止される。
【００８０】
図２Ｂは、本開示の一実施形態において有用であり得る複数のフィルムの例示的な有効波長吸収範囲を示している。フィルム２００は、一実施形態では、１つ以上の波長範囲の光を吸収するように構成された１つ以上の吸収化合物を含むことができる。一実施形態では、ある範囲の波長がフィルム２７２によって遮断されてもよく、３００〜４００ｎｍの範囲の少なくともいくつかの光線は、フィルム２７２によってユーザの目に到達することを遮断されるが、波長スペクトルの残りの部分は、実質的に影響を受けない。別の実施形態では、フィルム２７４は、３００〜５００ｎｍの範囲の光がユーザの目に到達することを実質的に低減するが、波長スペクトルの残りの部分は、実質的に影響を受けない。別の実施形態では、フィルム２７６は、３００〜６５０ｎｍの範囲の光がユーザの目に到達することを実質的に低減するが、波長スペクトルの残りの部分は、実質的に影響を受けない。さらなる実施形態では、フィルム２７８は、３００〜３，０００ｎｍの範囲の光の量がユーザの目に到達することを低減するが、波長スペクトルの残りの部分は、実質的に影響を受けない。デバイス２０２のユーザに影響を与える異なる状態に応じて、医学的状態を治療または予防するために、異なるフィルム２７２、２７４、２７６、および２７８を、ユーザのデバイス２０２に適用することができる。
【００８１】
図２Ｃおよび上記の実施例は、本開示の一実施形態において、フィルムの所望の特性を達成するために、単独または組み合わせのいずれかで利用され得る複数の吸収化合物スペクトルを示している。一実施形態では、図２Ｃに示される吸収剤のうちの１つ以上が、ポリマー基板内に含浸されて、所望の透過率を達成する。
【００８２】
一実施形態では、フィルム２７２は、９９．９％のＵＶ光、１５〜２０％のＨＥＶ光、および１５〜２０％の感光性（ＰＳ）光を実質的に遮断するように構成されている。一実施形態では、フィルム２７２は、少なくとも５ミルの厚さを有するＵＶ抑制ポリカーボネート基板を含む。一実施形態では、厚さは、１０ミル未満である。一実施形態では、フィルム２７２はまた、フィルム２７２の少なくとも１％を含むＵＶ抑制添加剤を含む。一実施形態では、ＵＶ抑制添加剤は、フィルムの少なくとも２％であるが、フィルム２７２の３％未満を構成する。一実施形態では、フィルム２７２はまた、ハードコートを含む。一実施形態では、フィルム２７２はまた、２８０〜３８０ｎｍの範囲で少なくとも３、３８０〜３９０ｎｍの範囲で少なくとも０．７、３９０〜４００ｎｍの範囲で少なくとも０．１５、４００〜６００ｎｍの範囲で少なくとも０．０９、および６００〜７００ｎｍの範囲で少なくとも０．０４である光学密度を有するものとして特徴付けられ得る。
【００８３】
一実施形態では、フィルム２７４は、９９．９％のＵＶ光、３０〜４０％のＨＥＶ光、および２０〜３０％のＰＳ光を実質的に遮断する。一実施形態では、フィルム２７４は、少なくとも５ミルの厚さを有するＵＶ抑制ポリカーボネート基板を含む。一実施形態では、厚さは、１０ミル未満である。一実施形態では、フィルム２７４はまた、フィルム２７４の少なくとも１％を含むＵＶ抑制添加剤を含む。一実施形態では、ＵＶ抑制添加剤は、フィルムの少なくとも２％であるが、フィルム２７４の３％未満を構成する。一実施形態では、フィルム２７４はまた、フィルム２７４の少なくとも０．００３６％を含むフタロシアニン染料を含む。一実施形態では、フタロシアニン染料は、フィルム２７４の少なくとも０．００５％、または少なくとも０．００８％であるが、０．０１％未満を構成する。一実施形態では、フィルム２７４は、ハードコーティングを含む。一実施形態では、フィルム２７４はまた、２８０〜３８０ｎｍの範囲で少なくとも４、３８０〜３９０ｎｍの範囲で少なくとも２、２９０〜４００ｎｍの範囲で少なくとも０．８、４００〜６００ｎｍの範囲で少なくとも０．１３、および６００〜７００ｎｍの範囲で少なくとも０．１５である光学密度を有するものとして特徴付けられ得る。
【００８４】
一実施形態では、フィルム２７６は、９９．９％のＵＶ光、６０〜７０％のＨＥＶ光、および３０〜４０％の感光性（ＰＳ）光を遮断する。一実施形態では、フィルム２７６は、少なくとも５ミルの厚さを有するＵＶ抑制ポリカーボネート基板を含む。一実施形態では、厚さは、１０ミル未満である。一実施形態では、フィルム２７６はまた、フィルム２７６の少なくとも１％を含むＵＶ抑制添加剤を含む。一実施形態では、ＵＶ抑制添加剤は、フィルムの少なくとも２％であるが、フィルム２７６の３％未満を構成する。一実施形態では、フィルム２７４はまた、フィルム２７４の少なくとも０．００５％を含むフタロシアニン染料を含む。一実施形態では、フタロシアニン染料は、フィルム２７６の少なくとも０．０１％、または少なくとも０．０１５％であるが、０．０２％未満を構成する。一実施形態では、フィルム２７６は、ハードコーティングを含む。一実施形態では、フィルム２７６はまた、２８０〜３８０ｎｍの範囲で少なくとも４、３８０〜３９０ｎｍの範囲で少なくとも２、２９０〜４００ｎｍの範囲で少なくとも０．８、４００〜６００ｎｍの範囲で少なくとも０．１３、および６００〜７００ｎｍの範囲で少なくとも０．１５である光学密度を有するものとして特徴付けられ得る。
【００８５】
一実施形態では、フィルム２７８は、９９％のＵＶ光、６０〜７０％のＨＥＶ光、および３０〜４０％のＰＳ光を遮断する。一実施形態では、フィルム２７８は、少なくとも８ミルの厚さを有するＵＶ抑制ＰＶＣフィルムを含む。一実施形態では、厚さは、少なくとも１０ミル、または少なくとも１５ミルであるが、２０ミル未満の厚さである。一実施形態では、フィルム２７８はまた、エラストマーを含む。
【００８６】
一実施形態では、フィルムは、２００〜３１５ｎｍの範囲の紫外線の９９％、３１５〜３８０ｎｍの範囲の紫外線の９９％、およびＰＳ光（すなわち、約５５５ｎｍの光）の約１０％を実質的に遮断するように構成されている。一実施形態では、フィルムは、可視光（すなわち、３８０ｎｍ〜７８０ｎｍの範囲の光）の最大６５％を通過させるように構成されている。一部の実施形態では、フィルムは、様々な量の青色光を遮断することができる。例えば、フィルムは、１５％の青色光を遮断する層、３０％の青色光を遮断する層、６０％の青色光を遮断する層、またはそれらの組み合わせを有することができる。一実施形態では、フィルムは、７〜９ミルの厚さを有するＵＶ抑制フィルムを含む。
【００８７】
図３は、本開示の一実施形態において有用であり得る様々なフィルムの波長の関数としての透過率を示すグラフを描写している。一実施形態では、吸収スペクトル３００は、Ｎａｂｉによって製造された一般的なストックフィルムと関連付けられる。吸収スペクトル３０２は、Ｎａｂｉによって提供される別のストックフィルムと関連付けられ得る。吸収スペクトル３０４は、Ａｒｍｏｒブランドのフィルムと関連付けられ得る。一実施形態では、吸収スペクトル３０６は、フィルム２７２と関連付けられてもよい。一実施形態では、吸収スペクトル３０８は、フィルム２７６と関連付けられてもよい。吸収スペクトル３１０は、エラストマーを含む別の実施形態では、フィルム２７８と関連付けられてもよい。一実施形態では、吸収スペクトル３１２は、フィルム２７４と関連付けられてもよい。図３に示すように、フィルム２７２、２７４、２７６、または２７８のいずれかを使用すると、デバイスによって生成される吸収スペクトルの減少がもたらされる。例えば、吸収スペクトル３０６は、青色光範囲の最大透過率が約１．００から０．３７に減少することを示している。したがって、フィルム２７２、２７４、２７６、または２７８のうちのいずれかをデバイス、例えば、デバイス２０２に適用すると、既知の波長範囲の有害な光線が減少する可能性があり、したがって、上述の眼に関連する複数の問題のいずれかが減少する可能性がある。
【００８８】
一実施形態では、図３に示されるフィルムのうちのいずれか１つの適用は、以下の表３に示されるように、デバイスからユーザへの光の透過における測定可能な変化を提供する。表３は、示された適用フィルムを通過した後に各波長範囲に残っているエネルギーのパーセンテージを示している。
【００８９】
【表３】
2021503100.tif 000005
【００９０】
上記の表３に示すように、本明細書に記載のフィルムはいずれも、デバイス２０２などのデバイスによって生成された光と目２５０との間でフィルタリングした後、複数の波長範囲に残るエネルギーの大幅な低減を提供する。フィルム２７２、２７４、２７６、および２７８は、デバイス２０２によって放出されたＵＶ光をほぼ完全に吸収する。
【００９１】
フィルム２７２、２７４、２７６または２７８などの有機染料含浸フィルムは、一実施形態では、図１Ｃに示されるように、長方形または正方形のフィルム片の形態で提供されてもよい。次に、所望の形状の１つ以上の光学フィルターを、フィルムからカットすることができる。図１Ａに示されるように、例えば、光学フィルムの一実施形態は、スマートフォンのボタンについて円が除去された、スマートフォンについての実質的に長方形の形状を含み得る。別の実施形態では、光学フィルターは、例えば、携帯電話または他の電子デバイスのカメラ内のデジタル画像センサをカバーするための、円フィルター設計を含み得る。さらなる実施形態では、光学フィルターは、製造業者またはユーザがフィルムを所望のサイズにカットすることができるように、製造業者またはユーザのいずれかにシートで提供される。別の実施形態では、フィルムは、それが所望のデバイスのためにサイジングされ、次いで取り付けられることができるように、接着剤バッキングを備えている。
【００９２】
材料またはコーティングの１つ以上の追加の層を、フィルム上に設けることもできる。材料の追加の層は、例えば、輸送中または使用中にフィルムを保護するためのハードコーティングを含むことができる。一実施形態では、ハードコーティング層を含む他の任意のコーティングの適用時を含む、フィルムに特定の反射防止特性を適用することにより、透過率を改善することができる。フィルムはまた、またはその代わりに、防眩コーティングまたはタックコーティングが適用されていてもよい。
【００９３】
１つの製造方法によれば、有機染料が製造され、フィルム材料（例えば、一実施形態ではポリカーボネート）に分散され、ペレットに配合され、次いで当業者に一般に知られている技術を使用して、薄いフィルムに押出成形される。したがって、有機染料含浸フィルム組成物は、ペレットの形態で、またはローラー上に提供され、次いで特定の用途に応じるサイズにカットされ得る、押出成形フィルムの形態で提供され得る。
【００９４】
光吸収フィルムを作成するための方法
図４Ａ〜図４Ｃは、本開示の一実施形態によるデバイス用の光吸収フィルムを生成するための複数の方法を示している。図４Ａに示されるように、方法４００は、ブロック４０２で始まり、ここでユーザは自分のデバイスを得る。デバイスは、スマートフォン、ラップトップ、タブレット、またはデバイス１０２などの他の発光デバイスであり得る。次に、ユーザは、ブロック４０４に示すように、フィルム１００などのフィルムを得て、それを適用する。ユーザは、特定の目の問題、または１つ以上の特定の目に関連する問題を防止したいという要望に基づいて、フィルム１００を選択することができる。ユーザは、デバイスを入手した後、例えば、接着剤層を利用することによって、フィルム１００を適用することができる。接着剤層は、フィルム２７２、２７４、２７６、または２７８などのアフターマーケットフィルム上に見られ得る。
【００９５】
図４Ｂに示されるように、方法４１０は、デバイスの製造者がより安全なスクリーンをユーザに提供する方法を示しており、ここにおいて、より安全なスクリーンは、フィルム２７２、２７４、２７６および／または２７８に関して上述したような特性を有するフィルムを含む。一実施形態では、方法１４０は、ブロック４２０で始まり、ここで、製造業者は、１つ以上の吸収化合物の組み合わせでスクリーンを生成する。一実施形態では、デバイスからの光の特定の波長（複数可）の透過を低減するために、染料は、上述のいずれかから選択されてもよい。製造業者は、染料がスクリーン自体の中に含浸され、かつスクリーンに別個のフィルムとして適用されないようにスクリーンを製造することができる。次に、方法は、ブロック４２２に続き、ここで、製造業者は、例えば、接着剤の使用によるなど、任意の適切な機構を使用して、デバイスにスクリーンを適用する。一実施形態では、次に、方法はブロック４２４に続き、ここで、製造業者は、デバイスをユーザに提供し、これは、販売または他の取引によることを含み得る。
【００９６】
図４Ｃは、本開示の実施形態による、特定の吸収特性を有するフィルムを生成するための方法を示している。一実施形態では、方法４３０は、フィルムが吸収する波長の選択、またはさもなければそれらがユーザの目に到達するのを阻止する波長の選択を伴うブロック４４０で始まる。次に、方法はブロック４４２に続き、ここで、例えば上記の表１から選択された波長範囲を吸収するために、１つ以上の吸収化合物が選択される。次に、方法はブロック４４４に続き、ここで、適切なフィルムベースが選択される。適切なフィルムベースは、デバイスのスクリーンであり得る。別の実施形態では、適切なフィルムベースは、選択された染料と適合性がある任意の一連のポリマーのうちの１つであり得る。一実施形態では、ユーザは、例えば、デバイス特性に基づいて、最初に適切なフィルムを選択し、次に適切な染料を選択し、したがって、ブロック４４２および４４４の順序を逆にすることができる。
【００９７】
方法４３０は、染料含浸フィルムが生成されるブロック４４６に続く。一実施形態では、これは、フィルムと複数の吸収化合物との共押出成形を含み得る。フィルムは、一連の樹脂ビーズとして提供されてもよく、所望の吸収化合物を含む一連の樹脂ビーズと混合されてもよい。代替の実施形態では、吸収化合物は、液体溶液で提供されてもよい。しかしながら、染料含浸フィルムを製造するためのいくつかの他の適切なメカニズムをまた、ブロック４４６で使用することができる。一実施形態では、フィルムが別の処理、例えば、グレア低減機能またはプライバシースクリーン機能を適用することが望ましい場合もある。別の実施形態では、フィルムは、ハードコーティングを有するように処理されてもよく、またはタックコーティングで処理されてもよい。一実施形態では、これらの治療のいずれかまたはすべてが、ブロック４４８で提供されてもよい。
【００９８】
一実施形態では、方法はブロック４５０に続き、ここで、フィルム、例えばフィルム１００は、デバイス、例えば、デバイス１０２に提供される。前述したように、これは、製造業者が、適切な製造手順を使用して、所望の特性を備えたスクリーン１０２などのスクリーンをデバイス１００に適用することを含み得る。それはまた、染料を含浸させたアフターマーケットフィルムをユーザに提供することを含み得、ユーザは、次に、例えば、前述の方法４００および４１０のいずれかにより、デバイスにフィルムを適用する。
【００９９】
デバイス用の光吸収フィルムを生成するための方法の一実施形態では、フィルムは、いくつかのコーティングを互いの上に積層することによって生成される。より具体的には、フィルムは、マットトップコート、青色染料層、ポリエチレンテレフタレート（以下「ＰＥＴ」）層、ＵＶ保護層、感圧接着剤（以下「ＰＳＡ」）、およびライナーなどであるが、これらに限定されないいくつかの層から構成されてもよい。
【０１００】
いくつかの実施形態では、適用される第１の層は、最終実施形態では最上層であり、マットトップコートである。マットトップコートは、防眩機能を提供することができ、耐油性であることができ、かつ指紋防止特性を含むことができる。さらに、マットトップコートは、青色光などの少量の高エネルギー可視光を遮断する場合がある。一実施形態において、マットトップコートは、フィルムの曇りを表すヘイズ係数を含む。理想的には、ユーザのデバイススクリーンの表示を妨げないように、ヘイズ係数は約３％である。しかしながら、ヘイズ係数は、最大２６％の範囲になる。開示されたフィルムのいくつかの実施形態は、マットトップコートを含まず、代わりに、トップコートを持たないか、またはクリアハードコートを有する。
【０１０１】
適用され得る次の層は、青色染料である。青色染料層は、青色光などの様々な量の高エネルギー可視光を遮断することができる。例えば、青色染料層は、青色光の３０％を遮断し得、かつ色がクールブルーであり得る。別の実施例では、青色染料層は、青色光の６０％を遮断し得、かつ色が青緑色であり得る。青色染料層はまた、最初の層として追加される場合、ハードコートとして機能することを可能にする特性を組み込んでもよい。しかしながら、いくつかの実施形態は、これらの青色染料層のいずれも含まない。
【０１０２】
青色染料層が含まれているかどうかに関係なく、次の層は、約１５％の青色光を遮断するＰＥＴ層である。したがって、フィルムは、３０％の青色光を遮断する層と、１５％の青色光を遮断する追加の層と、を有し得るか、また１５％の青色光を遮断する１つの層に限定され得る。ＰＥＴ層は、好ましくは透明であり、かつ色合いを含まない。フィルムにマットトップコートまたは青色染料層がない場合、ＰＥＴ層はまた、トップコートとしても機能し、残りの層を保護する特性を組み込むことができる。
【０１０３】
ＰＥＴ層に追加される次の層は、ＵＶ光の少なくとも９９％を遮断することができるＵＶ保護層である。ＵＶ保護層は、上述の特徴のうちのいずれかを有し得る。ＵＶ層の上に、シリコーンＰＳＡなどのＰＳＡを適用することができる。接着剤は、デバイスへのフィルムの適用中にフィルムとデバイスとの間に気泡が形成されるのを防ぐように構成されてもよい。いくつかの実施形態では、フィルムは、接着剤層を含まなくてもよい。例えば、接着剤を使用してフィルムを大画面の電子デバイス（例：コンピュータモニター）に適用することは、現実的ではない場合があるため、フィルムをモニターにクリップで留めるクリップなど、異なる取り付け方法が使用される。
【０１０４】
接着剤またはＵＶ層が適用された後、コンピュータに面する層がＵＶ層またはＰＳＡのどちらであるかに関係なく、コンピュータに面する層を保護するために、上部に白い紙のライナーおよび／または透明な印刷可能なライナーが適用されてもよい。これにより、フィルムが、物体に付着したり、または電子デバイスに付着する前に汚れおよび破片にさらされたりすることを防ぐ。
【０１０５】
一実施形態では、例えば、光フィルターとして使用される場合、有機染料含浸フィルムは、特定の波長、例えば、可視波長スペクトルの端部の近くでの標的透過カットオフを可能にする。この用途では、曲線は、可視波長、例えば、赤の波長の全体的な透過率をさらに増加させるはずである。光フィルターは、赤および青の波長での吸収の不均衡を補正することにより、一実施形態では光吸収体としてシリコンを使用して、デジタル画像センサの真の色レンダリングを改善し、それにより、改善された色定義により改善された画質をもたらし得る。
【０１０６】
ＬＣＤ位相差フィルムとして使用する場合、別の実施形態と一貫して、有機染料含浸フィルムは、入射角の０〜３０°または０〜２６°の主光線、５０％透過カットオフでの選択的な可視波長、ならびに０．０１ｍｍ未満の厚さでの優れた機械的堅牢性などの望ましい光学特性を提供する。基本的に、顔料は、染料または基板を適用するプロセスのいずれかが与えられるいくつかの染料と同様に、表面上に留まる傾向がある。開示された製品は、支持基板全体に染料粒子を具現化する、したがって、基板に当たる光は、基板を通過する途中のどこかで染料粒子と衝突する。したがって、基板は、一実施形態では、３０°の最小入射角で安全になるように設計されている。ＬＣＤ位相差フィルムはまた、他の従来のＬＣＤ位相差フィルムよりも良好なＵＶ吸収を提供することができる。
【０１０７】
さらなる実施形態と一致する発光低減フィルムとして使用される場合、有機染料含浸フィルムは、ユーザに有害であり得る特定の波長での電子デバイスからの発光を低減する。発光低減フィルムは、電磁発光のピークおよび勾配（例えば、青色光範囲、緑色光範囲およびオレンジ色光範囲）を低減して、可視範囲の発光スペクトルを正規化することができる。放出スペクトルは、例えば、０．００３４〜０．００３８の間で正規化され得る。これらの光学特性は、業界標準の可視光透過要件を満たしながら、可視および近赤外線範囲で最も薄い基板の有害な放射を最大に抑制することができる。
【０１０８】
ＬＣＤディスプレイが図に示されているが、本開示の少なくともいくつかの実施形態は、陰極線管（ＣＲＴ）または発光ダイオード（ＬＥＤ）ディスプレイなどの異なるディスプレイ生成技術を利用するデバイスに適用することができる。
【０１０９】
電子デバイスへの組み込み
上述のように、いくつかの実施形態では、保護フィルムは、ポリマー基板の組み合わせを含み、デバイスによって生成される有害な光を吸収するような量で吸収化合物を組み込む。しかし、他の実施形態では、図５Ｃ〜図５Ｆおよび図５Ｈに示すように、吸収化合物およびポリマー基板を製造中にデバイスのスクリーン層に組み込むことができ、その結果、これらの有害な光線からの保護が組み込まれた電子デバイスが製造される。
【０１１０】
以下の説明は、同封の図５Ａ〜図５Ｈを伴うように設計されている。しかしながら、本実施形態は、容量グリッド層５０６を介して提供されるタッチスクリーン機能を備えたデバイスに関して説明されるが、本開示の少なくともいくつかの実施形態は、タッチスクリーン機能のないデバイスに適用することができることを理解されたい。さらに、ＬＣＤディスプレイが図に示されているが、本開示の少なくともいくつかの実施形態は、異なるディスプレイ生成技術を利用するデバイスに適用することができる。例えば、陰極線管（ＣＲＴ）または発光ダイオード（ＬＥＤ）ディスプレイが可能である。
【０１１１】
一実施形態では、図５Ａおよび図５Ｂに示すように、電子デバイスのスクリーンは、ガラスおよび／またはプラスチックのいくつかの層を含む。これらの層は、追加機能、例えば、タッチスクリーン機能、ならびに使用により損傷するデバイスの保護を提供するように構成され得る。図５Ａおよび図５Ｂは、ＬＣＤ層５１０、ガラス層５０８、容量グリッド層５０６、可撓性保護カバー５０４、および表面コーティング層５０２の５つの層から構成されるデジタルデバイスの例示的なスクリーンを示している。デバイスは、タッチスクリーンを備えた携帯電話またはタブレットなどの容量性デバイスであってもよい。デバイスはまた、非容量型スクリーンを備えたテレビなどであるが、これに限定されないディスプレイデバイスの別の形態であってもよい。さらに、デバイスは、光にさらされたユーザが着用する、眼鏡またはコンタクトレンズなどのヘッドギアの形態であってもよい。
【０１１２】
一実施形態では、図５Ｃおよび図５Ｄに示すように、１つ以上の吸収化合物をポリマー層に提供して、電子デバイスのスクリーンを構成する層（例えば、図５Ａおよび図５Ｂに関して前述した層）のうちの１つの間に挿入される吸収フィルム層５１２を作成することができる。図５Ｃおよび図５Ｄに示されるように、吸収フィルム層５１２は、ＬＣＤ層５１０とガラス層５０８との間に適用され得る。しかしながら、別の実施形態では、吸収フィルム層５１２は、ガラス層５０８と容量グリッド層５０６との間に適用され得る。別の実施形態では、吸収フィルム層５１２は、容量グリッド層５０６と可撓性保護カバー５０４との間に適用され得る。別の実施形態では、吸収フィルム層５１２は、可撓性保護カバー５０４と表面コーティング層５０２との間に適用され得る。
【０１１３】
一実施形態では、吸収フィルム層５１２は、電子デバイスのスクリーンを構成する層のいくつかの間に挿入されたフィルム層として、または電子デバイスのスクリーンを構成する層のうちのいずれか１つへのハードコーティングとして適用され得る。別の実施形態では、吸収フィルム層５１２は、ホットコーティングとして、または塗装層として適用され得る。
【０１１４】
さらなる実施形態では、１つ以上の吸収フィルム層を、電子デバイスのスクリーンを構成する層、例えば、図５Ａおよび図５Ｂに関して前述した層と組み合わせることができる。例えば、４つの吸収フィルム層５１２は、それらがスクリーンの５つの層の各々の間に適合するように提供され得る。しかしながら、別の実施形態では、スクリーンの５つの層のうちの少なくともいくつかの間に、２つまたは３つの吸収フィルム層５１２が提供される。
【０１１５】
吸収フィルム層５１２は、少なくともポリマー基板を含むことができる。一実施形態では、選択されたポリマー基板は、所望の波長の光を吸収する。しかしながら、別の実施形態では、光の所望の波長のすべてを吸収するために、追加の吸収化合物が使用される。さらなる実施形態では、いくつかの吸収化合物を単一のポリマー基板と組み合わせて、所望の保護を達成することができる。図５Ｇは、コンピュータスクリーンから放出されている光波を示している。図５Ｈは、吸収フィルム層５１２が吸収し、したがって、それらの特定の光波がユーザに到達することを遮断することを示している。一実施形態で利用することができるいくつかのポリマーベースのリストを以下の表４に提供する。
【０１１６】
【表４】
2021503100.tif 000006
【０１１７】
一実施形態では、表４から選択されるポリマーのうちの１つは、以下の表５に示されるように、所望の目標範囲内の１つ以上の吸収化合物と組み合わされる。表５に列挙されている吸収化合物は、所与の波長範囲での望ましい保護のために選択可能な吸収化合物のいくつかの実施例である。
【０１１８】
【表５】
2021503100.tif 000007
【０１１９】
一実施形態では、吸収フィルム層５１２は、選択された吸収化合物の少なくとも一部の結果としてわずかに色合いを有し、スクリーンからの発光を低減するためのフィルターとして機能する。一実施形態では、ＣＩＥ光源Ｄ６５の下では、７．７５ミルの厚さを有する吸収フィルム層５１２は、（Ｌ、ａ、Ｂ）値が（９０．２４、−１２，６４，３．５４）であり、（Ｘ−Ｙ−Ｚ）値がそれぞれ（６７．１４，７６．８３，７８．９０）である明るい青緑色である。別の実施形態では、吸収フィルム層５１２は、負荷が低減されているために明るく見える。
【０１２０】
一実施形態では、ポリマー基板と吸収化合物（複数可）は混合され、ペレットとして押出成形され、その後、吸収フィルム層５１２に成形することができる。あるいは、それらはホットコートに向かわせることができる。別の実施形態において、ポリマー基板および１つ以上の吸収化合物は、デバイスのスクリーンの層のいずれかの部分として押出成形されるか、または生成される。
【０１２１】
一実施形態では、電子デバイスのスクリーンの層の各々の１つ以上の間で、接着剤化合物を使用して、層が確実に合うことを確実にすることができる。接着剤化合物はさらに、層間のシールを提供することができる。したがって、スクリーン内の追加のフィルム層として有害な光の波長からの保護を提供する代わりに、スクリーンの層を結合するために使用される接着剤を介して、保護を提供することができる。
【０１２２】
図５Ｅおよび図５Ｆは、波長吸収特性を有する光吸収接着剤５１４を組み込んだデジタルデバイスの例示的なスクリーンを示している。一実施形態では、図５Ｅおよび図５Ｆに示すように、図５Ａおよび図５Ｂに関して前述した層の上側または底側をコーティングする光吸収接着剤５１４に、１つ以上の吸収化合物が提供される。例えば、図５Ｅおよび図５Ｆに示されるように、容量グリッド層５０６を可撓性保護カバー５０４に接着する接着剤として、光吸収接着剤５１４を適用することができる。しかしながら、別の実施形態では、光吸収接着剤５１４は、ＬＣＤ層５１０をガラス層５０８に結合する接着剤として適用され得る。別の実施形態では、光吸収接着剤５１４は、ガラス層５０８を容量グリッド層５０６に結合する接着剤として適用することができる。別の実施形態では、光吸収接着剤５１４は、それが可撓性保護カバー５０４を表面コーティング層５０２に結合するように適用され得る。
【０１２３】
さらなる実施形態では、１つ以上の吸収化合物を、５つの層の各々の間を結合する接着剤の部分として使用することができる。例えば、光吸収接着剤５１４は、５つの層の間に使用される唯一の接着剤であり得る。しかしながら、別の実施形態では、光吸収接着剤５１４は、スクリーンの２つまたは３つの層の間に使用され得る。一実施形態では、選択される吸収化合物は、遮断する選択された範囲の光波長に基づく。例えば、選択される吸収化合物は、表５の列２〜４のいずれからのものであってもよい。
【０１２４】
光吸収接着剤５１４は、少なくともポリマー基板を含むことができる。一実施形態では、選択されたポリマー基板は、所望の波長の光を吸収する。しかしながら、別の実施形態では、光の所望の波長のすべてを吸収するために、追加の吸収化合物が使用される。さらなる実施形態では、いくつかの吸収化合物を単一のポリマー基板と組み合わせて、所望の保護を達成することができる。
【０１２５】
一実施形態では、シリコーン接着剤は、表５の列２〜４に列挙されている任意の吸収化合物とともに使用され得る。一実施形態では、感圧接着剤は、表５の列２〜４に列挙されている任意の吸収化合物とともに使用され得る。別の実施形態では、ホットメルト接着剤は、表５の列２〜４に列挙されている任意の吸収化合物とともに使用され得る。さらなる実施形態において、アクリル接着剤は、表５の列２〜４に列挙されている任意の吸収化合物とともに使用され得る。
【０１２６】
一実施形態では、所望の吸収化合物をケトンベースの溶媒、好ましくは、メチルエチルケトンに溶解することにより、接着剤を作成することができる。次に、溶解した吸収化合物は、所望の接着剤化合物では失敗する可能性がある。例えば、一実施形態では、感圧接着剤は、ケトンベースの溶媒に溶解された吸収化合物と組み合わされ得る。少なくとも１つの実施形態では、方法は、溶解していない吸収化合物を除去するための少なくとも１つのフィルタリングステップを含む。別の実施形態では、方法は、プロセスに沿ってケーキングを引き起こす吸収化合物を再溶解するための追加の溶媒の添加を含む。
【０１２７】
一実施形態では、接着剤層は、選択された吸収化合物の少なくとも一部の結果としてわずかに色合いを有し、スクリーンからの発光を低減するためのフィルターとして機能する。一実施形態では、ＣＩＥ光源Ｄ６５の下では、７．７５ミルの厚さを有する接着剤層は、（Ｌ、ａ、Ｂ）値が（９０．２４、−１２，６４，３．５４）であり、（Ｘ−Ｙ−Ｚ）値がそれぞれ（６７．１４，７６．８３，７８．９０）である明るい青緑色である。別の実施形態では、接着剤層は、負荷が低減されているため、より軽く見える。
【０１２８】
いくつかの実施形態では、吸収化合物は、電子スクリーンの偏光フィルターと統合される１つ以上のポリマー基板に提供され得る。例えば、ＬＣＤスクリーンを備えた電子スクリーンの場合、スクリーンには、２つの偏光フィルターがあり、吸収化合物をスクリーンの偏光フィルターのうちの１つの上にコーティングすることができる。コーティングの場合、吸収化合物は、偏光子フィルターが吸収化合物と積層されることを可能にするポリマー基板中に提供され得る。別の実施例では、吸収化合物を、２つの偏光フィルターのうちの１つに直接的に組み込むことができる。
【０１２９】
上述のように、吸収化合物は、理想的には各色の波長範囲の一部分のみを遮断するため、電子デバイスのスクリーンを見ている個人には、各色相が依然として見える。したがって、吸収化合物が電子デバイススクリーンに組み込まれる実施形態では、開示された技術によってそれらの波長の部分が遮断される色を増幅して、吸収化合物を通して許容される狭い範囲をより明るくすることができる。
【０１３０】
仮想現実ヘッドセットへの組み込み
容量グリッドを介して提供されるタッチスクリーン機能を備えたデバイスに関して他の実施形態を説明したが、本開示の少なくともいくつかの実施形態は、タッチスクリーン機能のないデバイスに適用することができることを理解されたい。例えば、一実施形態では、本開示は、図６Ａ〜図６Ｃに示されているような仮想現実ヘッドセットデバイス、または光源によって生成された光の波長を吸収するように構成された別のタイプのヘッドマウントガラスデバイスに適用または統合することができる。
【０１３１】
仮想現実（ＶＲ）ヘッドセットは、ユーザが没入型視聴覚体験のために目の上に着用することができるヘッドギアの部品である。より具体的には、ＶＲヘッドセットは、ユーザの顔から数インチ離れたスクリーンを提供する。さらに、ＶＲヘッドセットは、周囲の光を遮断し、ユーザの視野への侵入を防ぐ。スクリーン、したがってＵＶ光および青色光がユーザの目に近接しているため、ＶＲヘッドセットは、ユーザに一連の固有のリスクをもたらす。開示された技術は、ＶＲヘッドセットでこれらの有害な波長を遮断することができるため、非常に有用である。いくつかの実施形態では、ＶＲヘッドセットは周囲光がスクリーンに干渉するのを遮断するため、光吸収材料で使用される染料沈着または化学構造は、ユーザの色体験を妨害する可能性があり、したがって、ＶＲヘッドセットに使用される光吸収材料は、上記の実施形態とは異なり得る。
【０１３２】
一部の仮想現実ヘッドセットは、眼鏡、フレーム、またはヘッドフォンもしくはその他のリスニングデバイスと組み合わせたユニットを含み、スクリーンとして機能する携帯電話を受容することができる。米国特許第８，９５７，８３５号（’８３５特許）に記載されているように、電話はヘッドセットにパチンとはまり、ユーザは電話のモバイルアプリケーションを利用することができる。’８３５特許の図４は、１つのタイプの電話ベースの仮想現実ヘッドセットを示している。本開示は、図６Ａに示されるように、この仮想現実ヘッドセットと併せて使用され得る。この実施形態では、光吸収層６０２は、電話の前方の仮想現実ヘッドセットのフレームに組み込むことができるため、光が電話から送信されたときに、その光は、ヘッドセットの残りの部分を通過して、ユーザの目に進む前に、光吸収層６０２を通過しなければならない。光吸収層６０２は、上述のいくつかの特性のいずれかを具体化することができる。
【０１３３】
電話をスクリーンとして使用する代わりに、他の仮想現実ヘッドセットには、スクリーンパネルが組み込まれている。例えば、Ｏｃｕｌｕｓ  ＶＲによって開発されたＯｃｕｌｕｓ  Ｒｉｆｔは、各目について有機発光ダイオード（ＯＬＥＤ）パネルを使用している。これらの仮想現実ヘッドセットでは、図６Ｂおよび図６Ｃに示されるように、光吸収層６０２を光ディスプレイパネルの前方に含めることができる。光吸収層６０２は、両方の目を覆う１つの連続層であってもよい。別の実施形態では、各眼に１つずつ、２つの光吸収層６０２があってもよい。いくつかの実施形態では、各光吸収層６０２は、フラットパネルである。他の実施形態では、各光吸収層６０２は、ヘッドセットの内部の周りで湾曲している。
【０１３４】
ディスプレイシステム
図７は、本開示のシステムを有利に使用することができる、例示的なディスプレイシステム７００の概略断面図である。そのようなディスプレイシステム７００は、例えば、液晶ディスプレイ（ＬＣＤ）モニター、ＬＣＤ−ＴＶ、ハンドヘルド、タブレット、ラップトップ、または他のコンピューティングデバイスで使用されてもよい。図７のディスプレイシステム７００は、単なる例示であるが、本開示のシステムは、システム７００と同様または類似のシステムでの使用に限定されない。本開示のシステムは、液晶ディスプレイ技術を必ずしも含まない他の種類のディスプレイシステムで有利に使用され得る。
【０１３５】
ディスプレイシステム７００は、液晶（ＬＣ）パネル７５０と、照明光をＬＣパネル７５０に提供するように位置付けられた照明アセンブリ７０１と、を含むことができる。ＬＣパネル７５０は、通常、パネルプレート７５４の間に配置されたＬＣ７５２の層を含む。プレート７５４は、ＬＣ層７５２内の液晶の配向を制御するために、それらの内面に電極構造体および位置合わせ層を含むことができる。これらの電極構造体は、ＬＣパネルピクセルを定義するように配設され得る。ＬＣパネル７５０によって表示される画像に色を付けるために、プレート７５２のうちの１つ以上にカラーフィルターを含めることもできる。
【０１３６】
ＬＣパネル７５０は、上部吸収偏光子７５６と下部吸収偏光子７５８との間に位置付けられ得る。吸収偏光子７５６、７５８およびＬＣパネル７５０の組み合わせは、照明アセンブリ７０１から観察者への光の透過を制御することができ、観察者は、一般に図７の上部の方に位置付けられ、かつ一般に表示システム７００において（図７に関して）下を向いている。コントローラ７０４は、ＬＣ層７５２のピクセルを選択的にアクティブ化して、観察者に見える画像を形成することができる。
【０１３７】
例えば、ディスプレイに光学的機能ならびに／または機械的および／もしくは環境保護を提供するために、上部吸収偏光子７５６の上に１つ以上の任意の層７５７を設けることができる。
【０１３８】
照明アセンブリ７０１は、バックライト７０８と、バックライト７０８とＬＣパネル７５０との間に位置付けられた１つ以上の光管理フィルム７４０と、を含むことができる。ディスプレイシステム７００のバックライト７０８は、ＬＣパネル７５０を照明する光を生成するいくつかの光源７１２を含むことができる。光源７１２は、任意の適切な照明技術を含むことができる。いくつかの実施形態では、光源７１２は、発光ダイオード（ＬＥＤ）とすることができ、より具体的には、白色ＬＥＤとすることができる。図示されているバックライト７０８は、光源のアレイ７１２が、実質的にパネルの領域のほとんどまたはすべてにわたってＬＣパネル７５０の背後に配置される、「直接照明」バックライトであり得る。図示されているバックライト７０８は、単に概略的なものであるが、多くの他の他のバックライト構成が可能である。例えば、一部のディスプレイシステムには、光源からの光をＬＣパネル７５０の領域のほとんどまたはすべてに実質的に分配することができる、ライトガイドの１つ以上の側面に光源（ＬＥＤなど）が配置される、「サイド照明」バックライトを含めることができる。
【０１３９】
いくつかの実施形態では、バックライト７０８は概して白色光を放出し、ＬＣパネル７５０は、カラーフィルタマトリクスと組み合わされて、表示される画像が多色になるように多色ピクセルのグループを形成する。
【０１４０】
バックライト７０８はまた、ＬＣパネル７５０から離れる方向に伝搬する光源７１２からの光を反射するための反射基板７０２を含み得る。反射基板７０２はまた、ディスプレイシステム７００内で光を再利用するために有用であり得る。
【０１４１】
フィルムスタック、バックライトフィルムスタック、または光管理ユニットとも称され得る光管理フィルムの配設７４０は、バックライト７０８とＬＣパネル７５０との間に位置付けられ得る。光管理フィルム７４０は、ディスプレイシステム７００の動作を改善するように、バックライト７０８から伝搬する照明光に影響を与えることができる。光管理ユニット７４０は、本明細書に図示および記載されているすべての構成要素を必ずしも含む必要はない。
【０１４２】
光管理フィルムの配設７４０は、拡散器７２０を含むことができる。拡散器７２０は、光源７１２から受け取った光を拡散することができ、これにより、ＬＣパネル７５０に入射する照明光の均一性を高めることができる。拡散器層７２０は、任意の適切な拡散器フィルムまたはプレートであり得る。
【０１４３】
光管理ユニット７４０は、反射偏光子７４２を含むことができる。光源７１２は、通常、偏光されていない光を生成するが、下部吸収偏光子７５８は、単一の偏光状態のみを透過させる。したがって、光源７１２によって生成された光の約半分は、ＬＣ層７５２を通じて透過されない。しかしながら、反射偏光子７４２は、さもなければ下部吸収偏光子７５８で吸収されるであろう光を反射するために使用されてもよい。その結果、この光は、反射偏光子７４２と、反射基板７０２を含む下にあるディスプレイ構成要素との間の反射によって再利用され得る。反射偏光子７４２によって反射された光の少なくとも一部は、偏光解消され、その後、反射偏光子７４２および下部吸収偏光子７５８を通ってＬＣ層７５２に透過される偏光状態で、反射偏光子７４２に戻され得る。このようにして、反射偏光子７４２は、ＬＣ層７５２に到達する光源７１２によって放出された光の割合を増加させるために使用され、それにより、より明るいディスプレイ出力を提供することができる。反射偏光子７４２には、任意の適切なタイプの反射偏光子を使用することができる。
【０１４４】
いくつかの実施形態では、偏光子板７２０と反射偏光子７４２との間に、偏光制御層７４４を設けることができる。偏光制御層７４４を使用して、反射偏光子７４２から反射される光の偏光を変化させることができるので、再利用された光の増加した割合が、反射偏光子７４２を透過する。
【０１４５】
光管理フィルムの配設７４０はまた、１つ以上の輝度向上層を含むことができる。輝度向上層は、軸外光をディスプレイの軸により近い方向に向け直す表面構造を含むことができる。これは、ＬＣ層７５２を通って軸上を伝搬する光の量を増加させることができ、したがって、観察者によって見られる画像の輝度が増加する。輝度向上層の一実施例は、プリズム状輝度向上層であり、これは、屈折および反射を通じて照明光を向け直す多数のプリズム状隆起を有する。プリズム輝度向上層の実施例には、３Ｍ  Ｃｏｍｐａｎｙから入手可能なＢＥＦプリズムフィルムが含まれる。他の種類の輝度向上層には、非プリズム構造体を組み込むことができる。
【０１４６】
図７に示す例示的な実施形態は、反射偏光子７４２とＬＣパネル７５０との間に配置された第１の輝度向上層７４６ａを示している。プリズム状の輝度向上層は、通常、一次元で光学利得を提供する。任意の第２の輝度向上層７４６ｂがまた、第１の輝度向上層７４６ａのプリズム構造体に対して直角に配向されたプリズム構造体を有する、光管理層の配設７４０に含まれ得る。このような構成は、二次元でディスプレイシステム７００の光学利得を増加させることをもたらす。他の例示的な実施形態では、輝度向上層７４６ａ、７４６ｂは、バックライト７０８と反射偏光子７４２との間に位置付けられてもよい。
【０１４７】
光管理ユニット７４０の異なる層は、自立することができる。他の実施形態では、光管理ユニット７４０内の層のうちの２つ以上を一緒に積層することができる。他の例示的な実施形態では、光管理ユニット７４０は、２つ以上のサブアセンブリを含み得る。
【０１４８】
概略図として、ディスプレイシステム７００の構成要素は、一定の縮尺で示されておらず、一般に、それらの横方向の範囲（左右方向に沿った）に比べて非常に誇張された厚さ（図７の上下方向に沿った）で示されていることが理解されよう。７０２、７２０、７４２、７４４、７４６ａ、７４６ｂ、７５２、７５４、７５６、および７５７を含む（これらに限定されるわけではない）ディスプレイシステム７００の多くの要素は、「表示領域」とも称され得るディスプレイの可視領域にほぼ等しい領域にわたって、それらの厚さに一般的に直交する（すなわち、図７の平面に対して垂直である）二次元で延在することができる。
【０１４９】
バックライト７０８に戻ると、いくつかの実施形態では、光源７１２は、ＵＶおよび青色光範囲（特に、約４５５ｎｍ未満）などの潜在的に有害な波長範囲でかなりの量の光を放出することができる。本開示のシステムを含まないディスプレイシステム７００では、そのような潜在的に有害な光の有意な量が、ディスプレイシステム７００によってユーザに向けて（図７に関して上方に）放出され得る。この文脈では、「有意な」光量は、ディスプレイのユーザに有毒な健康影響をもたらす可能性のある光量を意味することができる。この危険性を考慮して、本開示は、システム７００などのディスプレイシステムから放出される有害な青色光の量を低減するためのシステムを提供する。
【０１５０】
電子デバイスディスプレイからの青色光放出の危険を軽減するいくつかのアプローチでは、吸収材料を使用して、ユーザの目に到達する特定の波長範囲（ＵＶおよび青色光の波長範囲など）の光の量を低減することができる。これらの解決策の一部は、２０１５年５月２２日に出願された、電子デバイス用の光放出低減フィルムという名称の米国非仮特許出願第１４／７１９，６０４号、２０１４年５月２３日に出願された、電子デバイス用の光放出低減フィルムという名称の米国仮特許出願第６２／００２，４１２号、２０１５年６月１５日に出願された、電子デバイス用の光放出低減フィルムという名称の米国仮特許出願第６２／１７５，９２６号、２０１５年１１月１３日に出願された、電子デバイス用の光放出低減化合物という名称の米国仮特許出願第６２／２５４，８７１号、２０１５年１１月１３日に出願された、仮想現実ヘッドセット用の光放出低減フィルムという名称の米国仮特許出願第６２／２５５，２８７号、２０１６年４月１４日に出願された、電子デバイス用の光放出低減フィルムという名称の米国仮特許出願第６２／３２２，６２４号、２０１６年１１月１４日に出願された、電子デバイス用の光放出低減化合物という名称の米国仮特許出願第６２／４２１，５７８号、２０１５年５月２２日に出願された、電子デバイス用の光放出低減フィルムという名称の特許協力条約に基づく国際出願ＰＣＴ／ＵＳ２０１５／０３２１７５号、および２０１６年６月１４日に出願された、電子デバイス用の光放出低減化合物という名称の特許協力条約に基づく国際出願ＰＣＴ／ＵＳ２０１６／０３７４５７号に記載されており、これらは、参照により組み込まれ、本明細書の明示的な開示に反する主題が組み込まれないように制限される。
【０１５１】
ディスプレイシステムへの光吸収材料の組み込み
本開示のシステムのいくつかの実施形態では、光吸収材料は、ディスプレイの光源から離れた任意の適切な場所に配置され得る。いくつかの実施形態では、光吸収材料は、光管理フィルム７４０のうちの１つ以上のフィルム、および／または図７に示されていない別の１つ以上のフィルムの中、それらの上、またはそれらに含まれ得る。一般に、光吸収材料は、光吸収材料によって吸収される光と比較して、異なる方向性および／または偏光性を有する光を再放出することができる。したがって、いくつかの実施形態では、再放出光が、ユーザに向かってディスプレイを出る前に、フィルム７４２、７４６ａ、および７４６ｂ（そのようなフィルムがディスプレイシステムに存在する場合）を通過するように、光吸収材料は、反射偏光子７４２および／または輝度向上層７４６ａ、７４６ｂのうちの１つ以上の下方（図７の配向に対して）に含まれ得る。しかしながら、これは限定的ではなく、光吸収材料は、潜在的に、光管理フィルム７４０の任意の構成要素内に、または、またはそれとともに配置され得る。
【０１５２】
本開示のシステムのいくつかの実施形態では、光吸収材料は、図７の層７５７などの、ＬＣ層７５２とユーザとの間のディスプレイ層内に、その上に、またはそれとともに含まれ得る。
【０１５３】
本開示のシステムのいくつかの実施形態では、光吸収材料は、反射基板７０２内に、その上に、またはそれとともに含まれ得る。
【０１５４】
本開示のシステムのいくつかの実施形態では、光吸収材料は、光管理フィルム７４０、反射体７０２、または層７５７などの別の層内に、その上に、またはそれとともに含まれるか、または提供されるときに、ディスプレイの表示領域に対応するほぼ全領域に実質的に分配され得る。いくつかのそのような実施形態では、光吸収材料は、そのような領域にわたって実質的に均一に分配され得る。
【０１５５】
光吸収材料は、任意の適切な様式で、光管理フィルム７４０、反射体７０２、または層７５７などの別の層の中、その上、またはそれとともに含まれるか、または提供され得る。いくつかの実施形態では、光吸収材料は、フィルムとともに押出成形されるか、または鋳造され得る。いくつかの実施形態では、光吸収材料は、フィルム上にコーティングされ得る。いくつかの実施形態では、光吸収材料は、ディスプレイシステム７００の任意の適切な層またはフィルムなどのディスプレイシステムの１つ以上の層を結合または積層するために使用される接着剤内または接着剤とともに提供され得る。光吸収材料を組み込んだそのような接着剤は、実質的に光学的に透明であり、それは、光吸収材料による吸収および再放出と関連付けられた光の方向転換以外は、接着剤を透過する光の無視することができる散乱を示す。
【０１５６】
いくつかの実施形態では、光吸収材料は、ポリマー樹脂または接着剤などのディスプレイシステム７００の任意の適切なフィルムまたは層の構成要素または前駆体である材料全体に、可溶性または不溶性に分布または分配され得る。一部の実施形態では、光吸収材料はナノ粒子を含むことができ、その一部は、ポリマーおよび一般的に使用される溶媒に不溶性であり得る。可溶性の光吸収材料を使用する一部のシステムでは均一な分布がより簡単に実現され得るが、製造中に適切な処理を行う不溶性の光吸収材料を使用すると、不均一な分布でも実現することができる。
【０１５７】
網膜保護因子（ＲＰＦ）
青色光または高エネルギー可視光は、眼の健康に潜在的に有害であると多くの情報源によって認識されている。Ｈｅａｌｔｈ  Ｐｈｙｓｉｃｓ  １０５（１）：７４−９６；  ２０１３で公開されたＩＣＮＩＲＰガイドラインで概説されているこの青色光ハザードの毒性は、ＡＮＳＩ  Ｚ８０．３およびＣＥ−１６６基準で採用されており、以下の表６に要約される。
【０１５８】
【表６】
2021503100.tif 000008
【０１５９】
ＲＰＦ（網膜保護係数）の値は、青色光ハザード（ＢＬＨ）について上記の表６で概説されているような、青色光の最も有毒な波長の選択的フィルタリングの使用による減少率に基づいている。光源の輝度対波長は、分光光度計を使用して計算される。次に、それらの排出量に、上記の表の毒性の係数を掛ける。次に、可視スペクトルの範囲にわたるこれらの値の合計は、次の式と定義に従って、その光源の重み付き毒性レベルになる。
総青色光ハザード＝ΣＬ（λ）ＸＢＬＨ（λ）Ｘ（Δλ）
ＢＬＨ（λ）。上記の表６の青色光ハザード毒性重み付け関数。
Ｌ（λ）＝カンデラ／平方メートルの単位でのモニターの輝度または放出
（Δλ）＝毒性評価が関連付けられている帯域幅（５ｎｍ）
【０１６０】
次に、候補フィルムが光源（ディスプレイ）に適用され、測定および光の毒性が、同じ手順で再び計算される。その場合、毒性の減少は、％減少として表される
（１００Ｘ［フィルムなしの毒性−フィルムありの毒性］／フィルムなしの毒性）＝（ｘ）％減少＝ＲＰＦ（ｘ）
４３６染料−低、中、および高濃度−スペクトルスキャン、ＲＰＦ値、輝度の変化、色域、ＲＧＢ位置の変化、およびデルタＥ
【０１６１】
青色光低減フィルムを特定する場合、ディスプレイ製造業者は、青色光毒性の低減と、特定のディスプレイの色および輝度への影響を最小限に抑えることとのバランスをとることを望む場合がある。
【０１６２】
ノッチ吸収材および複数のノッチフィルター
本明細書に記載されるいくつかの実施形態は、青色光の特定の危険な波長をより具体的に標的にしながら、色および輝度への悪影響を最小化する「ノッチ」吸収染料を利用する。この技術の目的のための「ノッチ」吸収材は、それらのそれぞれの全幅半値（ＦＷＨＭ）で５０ｎｍ以下の吸収帯幅を持つ吸収体として定義され得る。いくつかの実施例では、ノッチは、約４０ｎｍ未満、約３０ｎｍ未満、約２０ｎｍ未満、および／または約１０ｎｍ未満のＦＷＨＭを有することができる。本明細書の実施例はノッチ吸収染料の使用を説明することができるが、吸収性染料以外の他の光フィルタリング機構を使用して、ノッチバンドを含む特定の波長範囲の光をフィルタリングすることができることを理解されたい。例えば、多層干渉フィルターは、狭い波長範囲に影響を与えるように正確に調整することができる。
【０１６３】
この開示では、我々は、青色スペクトルおよび赤色スペクトルの両方から光をフィルタリングする電子デバイス用のダブルノッチフィルターの概念について説明する。どちらか一方または両方の吸収領域は、吸収染料で達成され得るが、概念は、そのような吸収性染料に限定されない。特定の技術または技術の組み合わせ（例えば、２つの領域の吸収性染料）を具体的に使用するいくつかの実施例は、同じ結果として生じる最終的な濾過に影響を与えることができる光濾過技術の任意の組み合わせを含むように一般化され得る。
【０１６４】
フィルターに赤色光フィルター／吸収材を追加する１つの理由は、単一のノッチ青色フィルター／吸収材フィルターが青色光を除去することにより、（フィルターに入力される光のスペクトルと比較して）結果として得られるフィルター処理された光をより低い色温度にシフトする可能性があることである。これは、少なくとも色管理上の理由から望ましくない場合がある。また、スペクトルの赤い部分の光の狭帯域部分を削除することにより、色温度をより高い値に戻すようにシフトすることができ、このことは、色管理にとってより望ましい場合がある。
【０１６５】
いくつかの実施例では、ダブルノッチフィルターは、従来のＬＥＤバックライト付きＬＣＤディスプレイからの入力光を使用して、Ｄ６５ホワイトポイントの実質的に満足できる基準として測定され得る光を出力することができる。いくつかの実施例では、ダブルノッチフィルターは、Ｄ６５ホワイトポイントのほぼ条件を満たす基準として＋／−５００ケルビン以内で測定され得る光を出力することができる。いくつかの実施例では、ダブルノッチフィルターは、Ｄ６５ホワイトポイントのほぼ条件を満たす基準として＋／−１０００ケルビン以内で測定され得る光を出力することができる。
【０１６６】
図８は、本開示の狭いノッチの青色光フィルタリング染料の変化する濃度のスペクトルを示している。
【０１６７】
表７は、青色光をフィルタリングするときにバランスをどのように達成することができるかを示し、かつ濃度の変化がＲＰＦ値および色温度の変化ＣＣＴにどのように影響するかを示している。表の後半（第２のセットの３行目）は、赤の吸収「色補正染料」（約６３０ｎｍにピーク吸収を持つノッチ吸収染料）を使用して、絶対変化を９９９から４７に減らすが、青色吸収染料の濃度は一定に保たれることを示している。これは、（例えば、製造業者、ユーザ、および何人かのその他の関係者が）許容できると見なされる相関色温度（ＣＣＴ）、輝度、およびホワイトポイントの色（デルタＥで測定される）の変化によってバランスをとることができる。図９は、表７の最後の３行に対応する、青色光吸収染料濃度を一定に保った状態での、色補正染料の様々な濃度の効果を示している。
【０１６８】
【表７】
2021503100.tif 000009
【０１６９】
比較のために、図１０は、色補正染料を使用しない、広帯域（狭いノッチではない）の青色光吸収染料の影響を示している。表８は、ＲＰＦおよびカラー基準での「ノッチ」染料とより広い吸収染料の比較を示している。狭いノッチ染料の利点は、ＲＰＦ保護値が高く、また透過フィルムが高いほど、最も重要である。最高レベルの保護と透過率の高いフィルムでは、輝度の損失が５０％大きくなる（より広い吸収体では１５％、狭いノッチ染料では１０％）。
【０１７０】
【表８】
2021503100.tif 000010
【０１７１】
染料の濃度（複数可）は、染料または染料を含有するコーティングを組み込むためのベースフィルム（基板）の変化に基づいて調整され得る。
【０１７２】
【表９】
2021503100.tif 000011
【０１７３】
「ノッチ」染料ならびに色補正染料の両方の染料濃度は、特定のディスプレイおよびバックライトで使用されているＬＥＤに基づいて最適なパフォーマンスに調整され得る。表１０は、２つの異なるシナリオを示している。図１１は、図９に示したものと同様のＬＥＤバックライト「Ｂ」に対して行われた最適化を示している。
【０１７４】
【表１０】
2021503100.tif 000012
【０１７５】
本明細書では本発明の原理について説明したが、この説明は実施例としてのみ行われ、本発明の範囲に関する限定としてではないことは当業者には理解されるべきである。本明細書に示され、かつ説明される例示的な実施形態に加えて、他の実施形態が本開示の範囲内で企図される。当業者による修正および置換は、本開示の範囲内であると見なされる。
【図１Ａ】
2021503100.tif 000013
【図１Ｂ】
2021503100.tif 000014
【図１Ｃ】
2021503100.tif 000015
【図１Ｄ】
2021503100.tif 000016
【図１Ｅ】
2021503100.tif 000017
【図２Ａ】
2021503100.tif 000018
【図２Ｂ】
2021503100.tif 000019
【図２Ｃ−１】
2021503100.tif 000020
【図２Ｃ−２】
2021503100.tif 000021
【図２Ｃ−３】
2021503100.tif 000022
【図２Ｃ−４】
2021503100.tif 000023
【図２Ｃ−５】
2021503100.tif 000024
【図２Ｃ−６】
2021503100.tif 000025
【図２Ｃ−７】
2021503100.tif 000026
【図３Ａ】
2021503100.tif 000027
【図４Ａ】
2021503100.tif 000028
【図４Ｂ】
2021503100.tif 000029
【図４Ｃ】
2021503100.tif 000030
【図５Ａ】
2021503100.tif 000031
【図５Ｂ】
2021503100.tif 000032
【図５Ｃ】
2021503100.tif 000033
【図５Ｄ】
2021503100.tif 000034
【図５Ｅ】
2021503100.tif 000035
【図５Ｆ】
2021503100.tif 000036
【図５Ｇ】
2021503100.tif 000037
【図５Ｈ】
2021503100.tif 000038
【図６Ａ】
2021503100.tif 000039
【図６Ｂ−６Ｃ】
2021503100.tif 000040
【図７】
2021503100.tif 000041
【図８】
2021503100.tif 000042
【図９】
2021503100.tif 000043
【図１０】
2021503100.tif 000044
【図１１】
2021503100.tif 000045
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
デバイスのスクリーン用の光フィルタリングフィルムであって、
ポリマー基板と、
前記ポリマー基板と組み合わされた第１の吸収化合物であって、前記第１の吸収化合物が、５０ｎｍ以下の半値全幅を有する青色ノッチバンド内の青色光を吸収する、第１の吸収化合物と、
前記ポリマー基板と組み合わされた第２の吸収化合物であって、前記第２の吸収化合物が、５０ｎｍ以下の全幅半値を有する赤色ノッチバンド内の赤色光を吸収する、第２の吸収化合物と、を含み、
前記第１の吸収化合物および前記第２の吸収化合物は、前記光フィルタリングフィルムを透過する前記スクリーンによって生成される光に対応する相関色温度が、前記光フィルターフィルムを透過しない前記スクリーンによって生成された光に対応する相関色温度から１０００ケルビン以内にあるように、組み合わせて提供され、
前記第１吸収化合物は４２０ｎｍと４４５ｎｍの間に最大吸収ピークがある吸収を有し、前記第２吸収化合物は６３０ｎｍと７００ｎｍの間に最大吸収ピークがある吸収を有する光フィルタリングフィルム。
【請求項２】
前記ポリマー基板と組み合わされた第３の吸収化合物であって、前記青色ノッチバンドと前記赤色ノッチバンドの間の所定のバンド内の光を吸収する第３の吸収化合物をさらに含む請求項１に記載の光フィルタリングフィルム。
【請求項３】
前記第３の吸収化合物は５６５ｎｍと６００ｎｍの間に最大吸収ピークがある吸収を有する請求項２記載する光フィルタリングフィルム。
【請求項４】
前記ポリマー基板はアクリルポリマー、エポキシポリマー、ポリアミド、ポリカーボネート、ポリエステル、ＰＥＴＧとＰＣＴＧの共重合ポリエステル、ポリエチレン、ポリオレフィン、ポリプロピレン、ポリスチレン、ポリスルホン、ポリウレタン、ポリ塩化ビニルまたはスチレンアクリルニトリルを含む請求項１に記載の光フィルタリングフィルム。
【請求項５】
防眩コーティング、ハードコーティングおよびタックコーティングのうちの少なくとも一つを有する請求項１に記載する光フィルタリングフィルム。
【請求項６】
ＬＥＤ（光発光ダイオード）、ＬＣＤ（液晶ディスプレー）、コンピュータモニター、装置モニター、テレビ、タブレットまたは携帯電話の少なくとも一つの電子デバイスに取り付けられる請求項１に記載する光フィルタリングフィルム。
【請求項７】
前記電子デバイスは静電容量型タッチスクリーンを有する請求項６に記載する光フィルタリングフィルム。
【請求項８】
前記第１吸収化合物はその中に分散した青色有機染料または青緑有機染料を有し、前記有機染料は０．０５〜２．００重量％のポリマーを含む請求項１に記載する光フィルタリングフィルム。
【請求項９】
Ｄ６５白点から１０００ケルビン以内にある光を出光する請求項１に記載する光フィルタリングフィルム。
【請求項１０】
前記第１吸収化合物、前記第２吸収化合物またはこれら両方は前記ポリマー基板の中に含侵されている請求項１に記載する光フィルタリングフィルム。
【国際調査報告】
2021503100.tif 000046